(57)【特許請求の範囲】
【請求項１】
式（１）で表される化合物。
0006572682.tif 000097
［式中、
Ｒ1及びＲ2は、それぞれ独立に、式（Ｄ−Ａ）で表される基、式（Ｄ−Ｂ）で表される基又は式（Ｄ−Ｃ）で表される基を表す。
ｎ1は、３以上７以下の整数を表す。
Ｌ1は、単結合を表す。
Ａｒ1は、式（１−Ａ）で表される基又は式（１−Ｂ）で表される基を表す。複数存在するＡｒ1は、同一でも異なっていてもよい。但し、少なくとも１つのＡｒ1は、式（１−Ａ）で表される基であり、且つ、少なくとも１つのＡｒ1は、式（１−Ｂ）で表される基である。］
0006572682.tif 000098
［式中、
ｍDA1、ｍDA2及びｍDA3は、それぞれ独立に、０以上の整数を表す。
ＧDAは、窒素原子、芳香族炭化水素基又は複素環基を表し、これらの基は置換基を有していてもよい。
ＡｒDA1、ＡｒDA2及びＡｒDA3は、それぞれ独立に、アリーレン基又は２価の複素環基を表し、これらの基は置換基を有していてもよい。ＡｒDA1、ＡｒDA2及びＡｒDA3が複数ある場合、それらはそれぞれ同一でも異なっていてもよい。
ＴDAは、アリール基又は１価の複素環基を表し、これらの基は置換基を有していてもよい。複数あるＴDAは、同一でも異なっていてもよい。］
0006572682.tif 000099
［式中、
ｍDA1、ｍDA2、ｍDA3、ｍDA4、ｍDA5、ｍDA6及びｍDA7は、それぞれ独立に、０以上の整数を表す。
ＧDAは、窒素原子、芳香族炭化水素基又は複素環基を表し、これらの基は置換基を有していてもよい。複数あるＧDAは、同一でも異なっていてもよい。
ＡｒDA1、ＡｒDA2、ＡｒDA3、ＡｒDA4、ＡｒDA5、ＡｒDA6及びＡｒDA7は、それぞれ独立に、アリーレン基又は２価の複素環基を表し、これらの基は置換基を有していてもよい。ＡｒDA1、ＡｒDA2、ＡｒDA3、ＡｒDA4、ＡｒDA5、ＡｒDA6及びＡｒDA7が複数ある場合、それらはそれぞれ同一でも異なっていてもよい。
ＴDAは、アリール基又は１価の複素環基を表し、これらの基は置換基を有していてもよい。複数あるＴDAは、同一でも異なっていてもよい。］
0006572682.tif 000100
［式中、
ｍDA1は、０以上の整数を表す。
ＡｒDA1は、アリーレン基又は２価の複素環基を表し、これらの基は置換基を有していてもよい。ＡｒDA1が複数ある場合、それらは同一でも異なっていてもよい。
ＴDAは、アリール基又は１価の複素環基を表し、これらの基は置換基を有していてもよい。］
0006572682.tif 000101
［式中、
Ｒ1A、Ｒ2A、Ｒ3A、Ｒ4A、Ｒ5A、Ｒ6A、Ｒ7A及びＲ8Aは、それぞれ独立に、水素原子、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。但し、Ｒ2Aが結合手であり、且つ、Ｒ7Aが結合手である。
Ｒ1AとＲ2A、Ｒ2AとＲ3A、Ｒ3AとＲ4A、Ｒ4AとＲ5A、Ｒ5AとＲ6A、Ｒ6AとＲ7A、及び、Ｒ7AとＲ8Aは、それぞれ結合して、それぞれが結合する炭素原子とともに環を形成していてもよい。
Ｒ91Aは、アルキル基、シクロアルキル基、アルコキシ基、シクロアルコキシ基又はハロゲン原子を表し、これらの基は置換基を有していてもよい。
Ｒ92Aは、アリール基又は１価の複素環基を表し、これらの基は置換基を有していてもよい。］
0006572682.tif 000102
［式中、
ＺBは、硫黄原子又は酸素原子を表す。
Ｒ1B、Ｒ2B、Ｒ3B、Ｒ4B、Ｒ5B、Ｒ6B、Ｒ7B及びＲ8Bは、それぞれ独立に、水素原子、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。但しＲ3Bが結合手であり、且つ、Ｒ6Bが結合手である。
Ｒ9Bは、式（Ｄ−Ａ１）で表される基、式（Ｄ−Ｂ１）で表される基、式（Ｄ−Ｃ１）で表される基、式（Ｄ−Ｃ２）で表される基、式（Ｄ−Ｃ３）で表される基又は式（Ｄ−Ｃ４）で表される基である。
Ｒ1BとＲ2B、Ｒ2BとＲ3B、Ｒ3BとＲ4B、Ｒ4BとＲZB、ＲZBとＲB5、Ｒ5BとＲ6B、Ｒ6BとＲ7B、Ｒ7BとＲ8B、Ｒ8BとＲ9B、Ｒ1BとＲ9Bは、それぞれ結合して、それぞれが結合する炭素原子とともに環を形成していてもよい。］
0006572682.tif 000103
［式中、
Ｒp1及びＲp2は、それぞれ独立に、アルキル基、シクロアルキル基、アルコキシ基、シクロアルコキシ基又はハロゲン原子を表す。Ｒp1及びＲp2が複数存在する場合、それらはそれぞれ同一であっても異なっていてもよい。
ｎｐ１は、０〜５の整数を表し、ｎｐ２は、０〜３の整数を表す。複数存在するｎｐ１は、同一でも異なっていてもよい。］
0006572682.tif 000104
［式中、
Ｒp1及びＲp2は、それぞれ独立に、アルキル基、シクロアルキル基、アルコキシ基、シクロアルコキシ基又はハロゲン原子を表す。Ｒp1及びＲp2が複数存在する場合、それらはそれぞれ同一であっても異なっていてもよい。
ｎｐ１は、０〜５の整数を表し、ｎｐ２は、０〜３の整数を表す。複数存在するｎｐ１は、同一でも異なっていてもよい。］
0006572682.tif 000105
［式中、
Ｒp4及びＲp5は、それぞれ独立に、アルキル基、シクロアルキル基、アルコキシ基、シクロアルコキシ基又はハロゲン原子を表す。Ｒp4及びＲp5が複数ある場合、それらはそれぞれ同一であっても異なっていてもよい。
ｎｐ４は、０〜５の整数を表し、ｎｐ５は、０〜４の整数を表す。］
【請求項２】
Ｒ91Aが、置換基を有していてもよいアルキル基又は置換基を有していてもよいシクロアルキル基である、請求項１記載の化合物。
【請求項３】
Ｒ92Aが、置換基を有していてもよいアリール基である、請求項１又は２記載の化合物。
【請求項４】
式（Ｄ−Ａ）で表される基が、式（Ｄ−Ａ１）で表される基、式（Ｄ−Ａ２）で表される基又は（Ｄ−Ａ３）で表される基である、請求項１〜３のいずれか一項記載の化合物。
0006572682.tif 000106
［式中、
Ｒp1、Ｒp2及びＲp3は、それぞれ独立に、アルキル基、シクロアルキル基、アルコキシ基、シクロアルコキシ基又はハロゲン原子を表す。Ｒp1及びＲp2が複数存在する場合、それらはそれぞれ同一であっても異なっていてもよい。
ｎｐ１は、０〜５の整数を表し、ｎｐ２は、０〜３の整数を表し、ｎｐ３は、０又は１を表す。複数存在するｎｐ１は、同一でも異なっていてもよい。］
【請求項５】
式（Ｄ−Ｂ）で表される基が、式（Ｄ−Ｂ１）で表される基、式（Ｄ−Ｂ２）で表される基又は（Ｄ−Ｂ３）で表される基である、請求項１〜３のいずれか一項記載の化合物。
0006572682.tif 000107
［式中、
Ｒp1、Ｒp2及びＲp3は、それぞれ独立に、アルキル基、シクロアルキル基、アルコキシ基、シクロアルコキシ基又はハロゲン原子を表す。Ｒp1及びＲp2が複数存在する場合、それらはそれぞれ同一であっても異なっていてもよい。
ｎｐ１は、０〜５の整数を表し、ｎｐ２は、０〜３の整数を表し、ｎｐ３は、０又は１を表す。複数存在するｎｐ１は、同一でも異なっていてもよい。］
【請求項６】
式（Ｄ−Ｃ）で表される基が、式（Ｄ−Ｃ１）で表される基、式（Ｄ−Ｃ２）で表される基、式（Ｄ−Ｃ３）で表される基又は式（Ｄ−Ｃ４）で表される基である、請求項１〜３のいずれか一項記載の化合物。
0006572682.tif 000108
［式中、
Ｒp4及びＲp5は、それぞれ独立に、アルキル基、シクロアルキル基、アルコキシ基、シクロアルコキシ基又はハロゲン原子を表す。Ｒp4及びＲp5が複数ある場合、それらはそれぞれ同一であっても異なっていてもよい。
ｎｐ４は、０〜５の整数を表し、ｎｐ５は、０〜４の整数を表す。］
【請求項７】
請求項１〜６のいずれか一項記載の化合物と、
正孔輸送材料、正孔注入材料、電子輸送材料、電子注入材料、発光材料、酸化防止剤及び溶媒からなる群より選ばれる少なくとも１種とを含有する組成物。
【請求項８】
請求項１〜６のいずれか一項記載の化合物を含有する発光素子。
【発明の詳細な説明】
【技術分野】
【０００１】
本発明は、化合物及びそれを用いた発光素子に関する。
【背景技術】
【０００２】
有機エレクトロルミネッセンス素子等の発光素子は、発光効率が高いことから、ディスプレイ及び照明の用途に好適に使用することができる。発光素子の発光層に用いられる材料としては、例えば、下記式で表される化合物が提案されている（特許文献１）。
【０００３】
【化１】
0006572682.tif 000002
【先行技術文献】
【特許文献】
【０００４】
【特許文献１】特開２００６−１９９６９８号公報
【発明の概要】
【発明が解決しようとする課題】
【０００５】
しかし、この化合物を用いて製造される発光素子は、駆動電圧が十分に低くないという問題がある。
【０００６】
そこで、本発明は、駆動電圧が低い発光素子の製造に有用な化合物を提供することを目的とする。本発明はまた、この化合物を含有する発光素子を提供することを目的とする。
【課題を解決するための手段】
【０００７】
本発明は、以下の［１］〜［１４］を提供する。
【０００８】
［１］
式（１）で表される化合物。
【０００９】
【化２】
0006572682.tif 000003
［式中、
Ｒ1及びＲ2は、それぞれ独立に、水素原子、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。
ｎ1は、２以上１４以下の整数を表す。
Ｌ1は、単結合又は−Ｎ（ＲZ1）−で表される基を表す。ＲZ1は、水素原子、アルキル基、シクロアルキル基、アリール基又は１価の複素環基を表し、これらの基は置換基を有していてもよい。複数存在するＬ1は、同一でも異なっていてもよい。
Ａｒ1は、アリーレン基又は２価の複素環基を表し、これらの基は置換基を有していてもよい。複数存在するＡｒ1は、同一でも異なっていてもよい。但し、少なくとも１つのＡｒ1は、式（１−Ａ）で表される基であり、且つ、少なくとも１つのＡｒ1は、式（１−Ｂ）で表される基である。］
【００１０】
【化３】
0006572682.tif 000004
［式中、
Ｒ1A、Ｒ2A、Ｒ3A、Ｒ4A、Ｒ5A、Ｒ6A、Ｒ7A及びＲ8Aは、それぞれ独立に、結合手、水素原子、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。但し、Ｒ1A、Ｒ2A、Ｒ3A及びＲ4Aのうち、１つは結合手であり、且つ、Ｒ5A、Ｒ6A、Ｒ7A及びＲ8Aのうち、１つは結合手である。
Ｒ1AとＲ2A、Ｒ2AとＲ3A、Ｒ3AとＲ4A、Ｒ4AとＲ5A、Ｒ5AとＲ6A、Ｒ6AとＲ7A、及び、Ｒ7AとＲ8Aは、それぞれ結合して、それぞれが結合する炭素原子とともに環を形成していてもよい。
Ｒ91Aは、アルキル基、シクロアルキル基、アルコキシ基、シクロアルコキシ基又はハロゲン原子を表し、これらの基は置換基を有していてもよい。
Ｒ92Aは、アリール基又は１価の複素環基を表し、これらの基は置換基を有していてもよい。］
【００１１】
【化４】
0006572682.tif 000005
［式中、
ＺBは、−Ｃ（ＲZB）2−で表される基、−Ｎ（ＲZB）−で表される基、硫黄原子又は酸素原子を表す。ＲZBは、水素原子、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。ＲZBが複数存在する場合、それらは同一でも異なっていてもよく、互いに結合して、それぞれが結合する炭素原子とともに環を形成していてもよい。
Ｒ1B、Ｒ2B、Ｒ3B、Ｒ4B、Ｒ5B、Ｒ6B、Ｒ7B及びＲ8Bは、それぞれ独立に、結合手、水素原子、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。但し、ＲB1、ＲB2、ＲB3及びＲB4のうち、１つは結合手であり、且つ、ＲB5、ＲB6、ＲB7及びＲB8のうち、１つは結合手である。
Ｒ9Bは、アルキル基、シクロアルキル基、アリール基又は１価の複素環基を表し、これらの基は置換基を有していてもよい。
Ｒ1BとＲ2B、Ｒ2BとＲ3B、Ｒ3BとＲ4B、Ｒ4BとＲZB、ＲZBとＲB5、Ｒ5BとＲ6B、Ｒ6BとＲ7B、Ｒ7BとＲ8B、Ｒ8BとＲ9B、Ｒ1BとＲ9Bは、それぞれ結合して、それぞれが結合する炭素原子とともに環を形成していてもよい。］
［２］
Ｒ2A及びＲ3Aのうち、１つが結合手であり、且つ、Ｒ6A及びＲ7Aのうち、１つが結合手である、［１］記載の化合物。
［３］
Ｒ91Aが、置換基を有していてもよいアルキル基又は置換基を有していてもよいシクロアルキル基である、［１］又は［２］記載の化合物。
［４］
Ｒ92Aが、置換基を有していてもよいアリール基である、［１］〜［３］のいずれか一項記載の化合物。
［５］
Ｒ2B及びＲ3Bのうち、１つが結合手であり、且つ、Ｒ6B及びＲ7Bのうち、１つが結合手である、［１］〜［４］のいずれか一項記載の化合物。
［６］
Ｒ９Bが、式（Ｄ−Ａ）で表される基、式（Ｄ−Ｂ）で表される基又は式（Ｄ−Ｃ）で表される基である、［１］〜［５］のいずれか一項記載の化合物。
【００１２】
【化５】
0006572682.tif 000006
［式中、
ｍDA1、ｍDA2及びｍDA3は、それぞれ独立に、０以上の整数を表す。
ＧDAは、窒素原子、芳香族炭化水素基又は複素環基を表し、これらの基は置換基を有していてもよい。
ＡｒDA1、ＡｒDA2及びＡｒDA3は、それぞれ独立に、アリーレン基又は２価の複素環基を表し、これらの基は置換基を有していてもよい。ＡｒDA1、ＡｒDA2及びＡｒDA3が複数ある場合、それらはそれぞれ同一でも異なっていてもよい。
ＴDAは、アリール基又は１価の複素環基を表し、これらの基は置換基を有していてもよい。複数あるＴDAは、同一でも異なっていてもよい。］
【００１３】
【化６】
0006572682.tif 000007
［式中、
ｍDA1、ｍDA2、ｍDA3、ｍDA4、ｍDA5、ｍDA6及びｍDA7は、それぞれ独立に、０以上の整数を表す。
ＧDAは、窒素原子、芳香族炭化水素基又は複素環基を表し、これらの基は置換基を有していてもよい。複数あるＧDAは、同一でも異なっていてもよい。
ＡｒDA1、ＡｒDA2、ＡｒDA3、ＡｒDA4、ＡｒDA5、ＡｒDA6及びＡｒDA7は、それぞれ独立に、アリーレン基又は２価の複素環基を表し、これらの基は置換基を有していてもよい。ＡｒDA1、ＡｒDA2、ＡｒDA3、ＡｒDA4、ＡｒDA5、ＡｒDA6及びＡｒDA7が複数ある場合、それらはそれぞれ同一でも異なっていてもよい。
ＴDAは、アリール基又は１価の複素環基を表し、これらの基は置換基を有していてもよい。複数あるＴDAは、同一でも異なっていてもよい。］
【００１４】
【化７】
0006572682.tif 000008
［式中、
ｍDA1は、０以上の整数を表す。
ＡｒDA1は、アリーレン基又は２価の複素環基を表し、これらの基は置換基を有していてもよい。ＡｒDA1が複数ある場合、それらは同一でも異なっていてもよい。
ＴDAは、アリール基又は１価の複素環基を表し、これらの基は置換基を有していてもよい。］
［７］
Ｒ1及びＲ2が、前記式（Ｄ−Ａ）で表される基、前記式（Ｄ−Ｂ）で表される基又は前記式（Ｄ−Ｃ）で表される基である、［１］〜［６］のいずれか一項記載の化合物。
［８］
式（Ｄ−Ａ）で表される基が、式（Ｄ−Ａ１）で表される基、式（Ｄ−Ａ２）で表される基又は（Ｄ−Ａ３）で表される基である、［６］又は［７］記載の化合物。
【００１５】
【化８】
0006572682.tif 000009
［式中、
Ｒp1、Ｒp2及びＲp3は、それぞれ独立に、アルキル基、シクロアルキル基、アルコキシ基、シクロアルコキシ基又はハロゲン原子を表す。Ｒp1及びＲp2が複数存在する場合、それらはそれぞれ同一であっても異なっていてもよい。
ｎｐ１は、０〜５の整数を表し、ｎｐ２は、０〜３の整数を表し、ｎｐ３は、０又は１を表す。複数存在するｎｐ１は、同一でも異なっていてもよい。］
［９］
式（Ｄ−Ｂ）で表される基が、式（Ｄ−Ｂ１）で表される基、式（Ｄ−Ｂ２）で表される基又は（Ｄ−Ｂ３）で表される基である、［６］又は［７］記載の化合物。
【００１６】
【化９】
0006572682.tif 000010
［式中、
Ｒp1、Ｒp2及びＲp3は、それぞれ独立に、アルキル基、シクロアルキル基、アルコキシ基、シクロアルコキシ基又はハロゲン原子を表す。Ｒp1及びＲp2が複数存在する場合、それらはそれぞれ同一であっても異なっていてもよい。
ｎｐ１は、０〜５の整数を表し、ｎｐ２は、０〜３の整数を表し、ｎｐ３は、０又は１を表す。複数存在するｎｐ１は、同一でも異なっていてもよい。］
［１０］
式（Ｄ−Ｃ）で表される基が、式（Ｄ−Ｃ１）で表される基、式（Ｄ−Ｃ２）で表される基、式（Ｄ−Ｃ３）で表される基又は式（Ｄ−Ｃ４）で表される基である、［６］又は［７］記載の化合物。
【００１７】
【化１０】
0006572682.tif 000011
［式中、
Ｒp4及びＲp5は、それぞれ独立に、アルキル基、シクロアルキル基、アルコキシ基、シクロアルコキシ基又はハロゲン原子を表す。Ｒp4及びＲp5が複数ある場合、それらはそれぞれ同一であっても異なっていてもよい。
ｎｐ４は、０〜５の整数を表し、ｎｐ５は、０〜４の整数を表す。］
［１１］
Ｌ1が、単結合である、［１］〜［１０］のいずれか一項記載の化合物。
［１２］
Ａｒ1が、式（１−Ａ）で表される基又は式（１−Ｂ）で表される基である、［１］〜［１１］のいずれか一項記載の化合物。
［１３］
［１］〜［１２］のいずれか一項記載の化合物と、
正孔輸送材料、正孔注入材料、電子輸送材料、電子注入材料、発光材料、酸化防止剤及び溶媒からなる群より選ばれる少なくとも１種とを含有する組成物。
［１４］
［１］〜［１２］のいずれか一項記載の化合物を含有する発光素子。
【発明の効果】
【００１８】
本発明によれば、駆動電圧が低い発光素子の製造に有用な化合物を提供することができる。また、本発明によれば、この化合物を含有する発光素子を提供することができる。
【発明を実施するための形態】
【００１９】
以下、本発明の好適な実施形態について詳細に説明する。
【００２０】
＜共通する用語の説明＞
本明細書で共通して用いられる用語は、特記しない限り、以下の意味である。
【００２１】
Meはメチル基、Etはエチル基、Buはブチル基、i-Prはイソプロピル基、t-Buはtert-ブチル基を表す。
【００２２】
水素原子は、重水素原子であっても、軽水素原子であってもよい。
【００２３】
金属錯体を表す式中、中心金属との結合を表す実線は、共有結合又は配位結合を意味する。
【００２４】
「高分子化合物」とは、分子量分布を有し、ポリスチレン換算の数平均分子量が１×103〜１×108である重合体を意味する。
【００２５】
高分子化合物は、ブロック共重合体、ランダム共重合体、交互共重合体、グラフト共重合体のいずれであってもよいし、その他の態様であってもよい。
【００２６】
高分子化合物の末端基は、重合活性基がそのまま残っていると、高分子化合物を発光素子の作製に用いた場合に発光特性又は輝度寿命が低下する可能性があるので、好ましくは安定な基である。この末端基としては、好ましくは主鎖と共役結合している基であり、例えば、炭素−炭素結合を介してアリール基又は１価の複素環基と結合している基が挙げられる。
【００２７】
「低分子化合物」とは、分子量分布を有さず、分子量が１×104以下の化合物を意味する。
【００２８】
「構成単位」とは、高分子化合物中に１個以上存在する単位を意味する。
【００２９】
「アルキル基」は、直鎖及び分岐のいずれでもよい。直鎖のアルキル基の炭素原子数は、置換基の炭素原子数を含めないで、通常１〜50であり、好ましくは３〜30であり、より好ましくは４〜20である。分岐のアルキル基の炭素原子数は、置換基の炭素原子数を含めないで、通常３〜50であり、好ましくは３〜30であり、より好ましくは４〜20である。
アルキル基は、置換基を有していてもよく、例えば、メチル基、エチル基、プロピル基、イソプロピル基、ブチル基、２−ブチル基、イソブチル基、tert-ブチル基、ペンチル基、イソアミル基、2-エチルブチル基、ヘキシル基、ヘプチル基、オクチル基、2-エチルヘキシル基、3-プロピルヘプチル基、デシル基、3,7-ジメチルオクチル基、2-エチルオクチル基、2-ヘキシルデシル基、ドデシル基、及び、これらの基における水素原子が、シクロアルキル基、アルコキシ基、シクロアルコキシ基、アリール基、フッ素原子等で置換された基が挙げられ、例えば、トリフルオロメチル基、ペンタフルオロエチル基、パーフルオロブチル基、パーフルオロヘキシル基、パーフルオロオクチル基、3-フェニルプロピル基、3-(4-メチルフェニル）プロピル基、3-(3,5-ジ-ヘキシルフェニル)プロピル基、6-エチルオキシヘキシル基が挙げられる。
「シクロアルキル基」の炭素原子数は、置換基の炭素原子数を含めないで、通常３〜50であり、好ましくは３〜30であり、より好ましくは４〜20である。
シクロアルキル基は、置換基を有していてもよく、例えば、シクロヘキシル基、シクロヘキシルメチル基、シクロヘキシルエチル基が挙げられる。
【００３０】
「アリール基」は、芳香族炭化水素から環を構成する炭素原子に直接結合する水素原子１個を除いた残りの原子団を意味する。アリール基の炭素原子数は、置換基の炭素原子数を含めないで、通常６〜60であり、好ましくは６〜20であり、より好ましくは６〜10である。
アリール基は、置換基を有していてもよく、例えば、フェニル基、1-ナフチル基、2-ナフチル基、1-アントラセニル基、2-アントラセニル基、9-アントラセニル基、1-ピレニル基、2-ピレニル基、4-ピレニル基、2-フルオレニル基、3-フルオレニル基、4-フルオレニル基、2-フェニルフェニル基、3-フェニルフェニル基、4-フェニルフェニル基、及び、これらの基における水素原子が、アルキル基、シクロアルキル基、アルコキシ基、シクロアルコキシ基、アリール基、フッ素原子等で置換された基が挙げられる。
【００３１】
「アルコキシ基」は、直鎖及び分岐のいずれでもよい。直鎖のアルコキシ基の炭素原子数は、置換基の炭素原子数を含めないで、通常１〜40であり、好ましくは４〜10である。分岐のアルコキシ基の炭素原子数は、置換基の炭素原子数を含めないで、通常３〜40であり、好ましくは４〜10である。
アルコキシ基は、置換基を有していてもよく、例えば、メトキシ基、エトキシ基、プロピルオキシ基、イソプロピルオキシ基、ブチルオキシ基、イソブチルオキシ基、tert-ブチルオキシ基、ペンチルオキシ基、ヘキシルオキシ基、ヘプチルオキシ基、オクチルオキシ基、2-エチルヘキシルオキシ基、ノニルオキシ基、デシルオキシ基、3,7-ジメチルオクチルオキシ基、ラウリルオキシ基、及び、これらの基における水素原子が、シクロアルキル基、アルコキシ基、シクロアルコキシ基、アリール基、フッ素原子等で置換された基が挙げられる。
「シクロアルコキシ基」の炭素原子数は、置換基の炭素原子数を含めないで、通常３〜40であり、好ましくは４〜10である。
シクロアルコキシ基は、置換基を有していてもよく、例えば、シクロヘキシルオキシ基が挙げられる。
【００３２】
「アリールオキシ基」の炭素原子数は、置換基の炭素原子数を含めないで、通常６〜60であり、好ましくは６〜48である。
アリールオキシ基は、置換基を有していてもよく、例えば、フェノキシ基、1-ナフチルオキシ基、2-ナフチルオキシ基、1-アントラセニルオキシ基、9-アントラセニルオキシ基、1-ピレニルオキシ基、及び、これらの基における水素原子が、アルキル基、シクロアルキル基、アルコキシ基、シクロアルコキシ基、フッ素原子等で置換された基が挙げられる。
【００３３】
「ｐ価の複素環基」（ｐは、１以上の整数を表す。）とは、複素環式化合物から、環を構成する炭素原子又はヘテロ原子に直接結合している水素原子のうちｐ個の水素原子を除いた残りの原子団を意味する。ｐ価の複素環基の中でも、芳香族複素環式化合物から、環を構成する炭素原子又はヘテロ原子に直接結合している水素原子のうちｐ個の水素原子を除いた残りの原子団である「ｐ価の芳香族複素環基」が好ましい。
「芳香族複素環式化合物」は、オキサジアゾール、チアジアゾール、チアゾール、オキサゾール、チオフェン、ピロール、ホスホール、フラン、ピリジン、ピラジン、ピリミジン、トリアジン、ピリダジン、キノリン、イソキノリン、カルバゾール、ジベンゾホスホール等の複素環自体が芳香族性を示す化合物、及び、フェノキサジン、フェノチアジン、ジベンゾボロール、ジベンゾシロール、ベンゾピラン等の複素環自体は芳香族性を示さなくとも、複素環に芳香環が縮環されている化合物を意味する。
【００３４】
１価の複素環基の炭素原子数は、置換基の炭素原子数を含めないで、通常２〜60であり、好ましくは４〜20である。
１価の複素環基は、置換基を有していてもよく、例えば、チエニル基、ピロリル基、フリル基、ピリジニル基、ピペリジニル基、キノリニル基、イソキノリニル基、ピリミジニル基、トリアジニル基、及び、これらの基における水素原子が、アルキル基、シクロアルキル基、アルコキシ基、シクロアルコキシ基等で置換された基が挙げられる。
【００３５】
「ハロゲン原子」とは、フッ素原子、塩素原子、臭素原子又はヨウ素原子を示す。
【００３６】
「アミノ基」は、置換基を有していてもよく、置換アミノ基が好ましい。アミノ基が有する置換基としては、アルキル基、シクロアルキル基、アリール基又は１価の複素環基が好ましい。
置換アミノ基としては、例えば、ジアルキルアミノ基、ジシクロアルキルアミノ基及びジアリールアミノ基が挙げられる。
アミノ基としては、例えば、ジメチルアミノ基、ジエチルアミノ基、ジフェニルアミノ基、ビス(4-メチルフェニル)アミノ基、ビス(4-tert-ブチルフェニル)アミノ基、ビス(3,5-ジ-tert-ブチルフェニル)アミノ基が挙げられる。
【００３７】
「アルケニル基」は、直鎖及び分岐のいずれでもよい。直鎖のアルケニル基の炭素原子数は、置換基の炭素原子数を含めないで、通常２〜30であり、好ましくは３〜20である。分岐のアルケニル基の炭素原子数は、置換基の炭素原子数を含めないで、通常３〜30であり、好ましくは４〜20である。
「シクロアルケニル基」の炭素原子数は、置換基の炭素原子数を含めないで、通常３〜30であり、好ましくは４〜20である。
アルケニル基及びシクロアルケニル基は、置換基を有していてもよく、例えば、ビニル基、1-プロペニル基、2-プロペニル基、2-ブテニル基、3-ブテニル基、3-ペンテニル基、4-ペンテニル基、1-ヘキセニル基、5-ヘキセニル基、7-オクテニル基、及び、これらの基が置換基を有する基が挙げられる。
【００３８】
「アルキニル基」は、直鎖及び分岐のいずれでもよい。アルキニル基の炭素原子数は、置換基の炭素原子を含めないで、通常２〜20であり、好ましくは３〜20である。分岐のアルキニル基の炭素原子数は、置換基の炭素原子を含めないで、通常４〜30であり、好ましくは４〜20である。
「シクロアルキニル基」の炭素原子数は、置換基の炭素原子を含めないで、通常４〜30であり、好ましくは４〜20である。
アルキニル基及びシクロアルキニル基は、置換基を有していてもよく、例えば、エチニル基、1-プロピニル基、2-プロピニル基、2-ブチニル基、3-ブチニル基、3-ペンチニル基、4-ペンチニル基、1-ヘキシニル基、5-ヘキシニル基、及び、これらの基が置換基を有する基が挙げられる。
【００３９】
「アリーレン基」は、芳香族炭化水素から環を構成する炭素原子に直接結合する水素原子２個を除いた残りの原子団を意味する。アリーレン基の炭素原子数は、置換基の炭素原子数を含めないで、通常６〜60であり、好ましくは６〜30であり、より好ましくは６〜18である。
アリーレン基は、置換基を有していてもよく、例えば、フェニレン基、ナフタレンジイル基、アントラセンジイル基、フェナントレンジイル基、ジヒドロフェナントレンジイル基、ナフタセンジイル基、フルオレンジイル基、ピレンジイル基、ペリレンジイル基、クリセンジイル基、及び、これらの基が置換基を有する基が挙げられ、好ましくは、式(A-1)〜式(A-20)で表される基である。アリーレン基は、これらの基が複数結合した基を含む。
【００４０】
【化１１】
0006572682.tif 000012
【００４１】
【化１２】
0006572682.tif 000013
【００４２】
【化１３】
0006572682.tif 000014
【００４３】
【化１４】
0006572682.tif 000015
［式中、Ｒ及びＲaは、それぞれ独立に、水素原子、アルキル基、シクロアルキル基、アリール基又は１価の複素環基を表す。複数存在するＲ及びＲaは、各々、同一でも異なっていてもよく、Ｒa同士は互いに結合して、それぞれが結合する原子と共に環を形成していてもよい。］
【００４４】
２価の複素環基の炭素原子数は、置換基の炭素原子数を含めないで、通常２〜60であり、好ましくは、３〜20であり、より好ましくは、４〜15である。
２価の複素環基は、置換基を有していてもよく、例えば、ピリジン、ジアザベンゼン、トリアジン、アザナフタレン、ジアザナフタレン、カルバゾール、ジベンゾフラン、ジベンゾチオフェン、ジベンゾシロール、フェノキサジン、フェノチアジン、アクリジン、ジヒドロアクリジン、フラン、チオフェン、アゾール、ジアゾール、トリアゾールから、環を構成する炭素原子又はヘテロ原子に直接結合している水素原子のうち２個の水素原子を除いた２価の基が挙げられ、好ましくは、式(AA-1)〜式(AA-34)で表される基である。２価の複素環基は、これらの基が複数結合した基を含む。
【００４５】
【化１５】
0006572682.tif 000016
【００４６】
【化１６】
0006572682.tif 000017
【００４７】
【化１７】
0006572682.tif 000018
【００４８】
【化１８】
0006572682.tif 000019
【００４９】
【化１９】
0006572682.tif 000020
【００５０】
【化２０】
0006572682.tif 000021
【００５１】
【化２１】
0006572682.tif 000022
［式中、Ｒ及びＲaは、前記と同じ意味を表す。］
【００５２】
「架橋基」とは、加熱、紫外線照射、近紫外線照射、可視光照射、赤外線照射、ラジカル反応等に供することにより、新たな結合を生成することが可能な基であり、好ましくは、式(B-1)-(B-17)のいずれかで表される基である。これらの基は、置換基を有していてもよい。
【００５３】
【化２２】
0006572682.tif 000023
【００５４】
「置換基」とは、ハロゲン原子、シアノ基、アルキル基、シクロアルキル基、アリール基、１価の複素環基、アルコキシ基、シクロアルコキシ基、アリールオキシ基、アミノ基、置換アミノ基、アルケニル基、シクロアルケニル基、アルキニル基又はシクロアルキニル基を表す。置換基は架橋基であってもよい。
【００５５】
＜式（１）で表される化合物＞
次に、本発明の化合物である、式（１）で表される化合物について説明する。
【００５６】
Ｒ1及びＲ2で表されるアリール基としては、フェニル基、ナフチル基、アントラセニル基、フェントレニル基、ジヒドロフェントレニル基、フルオレニル基又はピレニル基が好ましく、フェニル基、ナフチル基又はフルオレニル基がより好ましく、フェニル基が更に好ましく、これらの基は置換基を有していてもよい。
【００５７】
Ｒ1及びＲ2で表される１価の複素環基としては、ピリジル基、ピリミジニル基、トリアジニル基、キノリニル基、イソキノリニル基、ジベンゾフラニル基、ジベンゾチエニル基、カルバゾリル基、アザカルバゾリル基、ジアザカルバゾリル基、フェノキサジニル基又はフェノチアジニル基が好ましく、ピリジル基、ピリミジニル基、トリアジニル基、カルバゾリル基、アザカルバゾリル基又はジアザカルバゾリル基がより好ましく、ピリジル基、ピリミジニル基又はトリアジニル基が更に好ましく、これらの基は置換基を有していてもよい。
【００５８】
Ｒ1及びＲ2で表される置換アミノ基において、アミノ基が有する置換基としては、アリール基又は１価の複素環基が好ましく、これらの基は更に置換基を有していてもよい。アミノ基が有する置換基におけるアリール基及び１価の複素環基の好ましい範囲は、Ｒ1及びＲ2で表されるアリール基及び１価の複素環基の好ましい範囲と同じである。
【００５９】
Ｒ1及びＲ2が有していてもよい置換基としては、アルキル基、シクロアルキル基、アリール基、１価の複素環基、アルコキシ基、シクロアルコキシ基、アリールオキシ基又は置換アミノ基が好ましく、アルキル基、シクロアルキル基、アリール基、１価の複素環基又は置換アミノ基がより好ましく、アルキル基、シクロアルキル基又はアリール基が更に好ましく、これらの基は更に置換基を有していてもよい。
【００６０】
Ｒ1及びＲ2は、本発明の化合物を含有する発光素子の駆動電圧が低くなるので、好ましくは、水素原子、アルキル基、シクロアルキル基、アリール基、１価の複素環基又は置換アミノ基であり、より好ましくは、アリール基、１価の複素環基又は置換アミノ基であり、更に好ましくは、式（Ｄ−Ａ）、式（Ｄ−Ｂ）又は式（Ｄ−Ｃ）で表される基であり、これらの基は置換基を有していてもよい。
【００６１】
ｍDA1、ｍDA2、ｍDA3、ｍDA4、ｍDA5、ｍDA6及びｍDA7は、通常10以下の整数であり、好ましくは５以下の整数であり、より好ましくは０又は１である。ｍDA1、ｍDA2、ｍDA3、ｍDA4、ｍDA5、ｍDA6及びｍDA7は、同一の整数であることが好ましい。
【００６２】
ＧDAは、好ましくは式(GDA-11)〜式(GDA-15)で表される基であり、より好ましくは式(GDA-11)〜式(GDA-14)で表される基であり、更に好ましくは、式(GDA-11)で表される基である。
【００６３】
【化２３】
0006572682.tif 000024
［式中、
＊は、式(D-A)におけるＡｒDA1、式(D-B)におけるＡｒDA1、式(D-B)におけるＡｒDA2、又は、式(D-B)におけるＡｒDA3との結合を表す。
＊＊は、式(D-A)におけるＡｒDA2、式(D-B)におけるＡｒDA2、式(D-B)におけるＡｒDA4、又は、式(D-B)におけるＡｒDA6との結合を表す。
＊＊＊は、式(D-A)におけるＡｒDA3、式(D-B)におけるＡｒDA3、式(D-B)におけるＡｒDA5、又は、式(D-B)におけるＡｒDA7との結合を表す。
ＲDAは、水素原子、アルキル基、シクロアルキル基、アルコキシ基、シクロアルコキシ基、アリール基又は１価の複素環基を表し、これらの基は更に置換基を有していてもよい。ＲDAが複数ある場合、それらは同一でも異なっていてもよい。］
【００６４】
ＲDAは、好ましくは水素原子、アルキル基、シクロアルキル基、アルコキシ基又はシクロアルコキシ基であり、より好ましくは水素原子、アルキル基又はシクロアルキル基であり、これらの基は置換基を有していてもよい。
【００６５】
ＡｒDA1、ＡｒDA2、ＡｒDA3、ＡｒDA4、ＡｒDA5、ＡｒDA6及びＡｒDA7は、好ましくは、フェニレン基、フルオレンジイル基又はカルバゾールジイル基であり、より好ましくは式（Ａ−１）〜式（Ａ−３）、式（Ａ−８）、式（Ａ−９）、式（ＡＡ−１０）、式（ＡＡ−１１）、式（ＡＡ−３３）又は式（ＡＡ−３４）で表される基であり、更に好ましくは式（ＡｒＤＡ−１）〜式（ＡｒＤＡ−５）で表される基であり、特に好ましくは式（ＡｒＤＡ−１）〜式（ＡｒＤＡ−３）で表される基であり、とりわけ好ましくは式（ＡｒＤＡ−１）で表される基であり、これらの基は置換基を有していてもよい。
【００６６】
【化２４】
0006572682.tif 000025
［式中、
ＲDAは前記と同じ意味を表す。
ＲDBは、水素原子、アルキル基、シクロアルキル基、アリール基又は１価の複素環基を表し、これらの基は置換基を有していてもよい。ＲDBが複数ある場合、それらは同一でも異なっていてもよい。］
【００６７】
ＲDBは、好ましくはアルキル基、シクロアルキル基、アリール基又は１価の複素環基であり、より好ましくはアリール基又は１価の複素環基であり、更に好ましくはアリール基であり、これらの基は置換基を有していてもよい。
【００６８】
ＴDAは、好ましくは式(TDA-1)〜式(TDA-3)で表される基であり、より好ましくは式(TDA-1)で表される基である。
【００６９】
【化２５】
0006572682.tif 000026
［式中、ＲDA及びＲDBは前記と同じ意味を表す。］
【００７０】
式(D-A)で表される基は、好ましくは式(D-A1)〜式(D-A3)で表される基であり、より好ましくは式(D-A1)で表される基である。
【００７１】
式(D-B)で表される基は、好ましくは式(D-B1)〜式(D-B3)で表される基であり、より好ましくは式(D-B1)で表される基である。
【００７２】
式(D-C)で表される基は、好ましくは式(D-C1)〜式(D-C4)で表される基であり、より好ましくは式(D-C1)〜式(D-C3)で表される基であり、更に好ましくは式(D-C1)又は式(D-C2)で表される基であり、特に好ましくは式(D-C1)で表される基である。
【００７３】
ｎｐ１は、好ましくは０又は１であり、より好ましくは１である。
ｎｐ２は、好ましくは０又は１であり、より好ましくは０である。
ｎｐ３は好ましくは０である。
ｎｐ４は、好ましくは０〜２である。
ｎｐ５は、好ましくは０〜２であり、より好ましくは０である。
【００７４】
Ｒp1、Ｒp2、Ｒp3、Ｒp4及びＲp5は、好ましくはアルキル基又はシクロアルキル基である。
【００７５】
式(D-A)で表される基としては、例えば、式（Ｄ−Ａ−１）〜式（Ｄ−Ａ−１２）で表される基が挙げられる。
【００７６】
【化２６】
0006572682.tif 000027
【００７７】
【化２７】
0006572682.tif 000028
［式中、ＲDは、メチル基、エチル基、イソプロピル基、ｔｅｒｔ−ブチル基、ヘキシル基、２−エチルヘキシル基、ｔｅｒｔ−オクチル基、シクロヘキシル基、メトキシ基、２−エチルヘキシルオキシ基又はシクロへキシルオキシ基を表す。ＲDが複数存在する場合、それらは同一でも異なっていてもよい。］
【００７８】
式(D-B)で表される基としては、例えば、式（Ｄ−Ｂ−１）〜式（Ｄ−Ｂ−４）で表される基が挙げられる。
【００７９】
【化２８】
0006572682.tif 000029
［式中、ＲDは前記と同じ意味を表す。］
【００８０】
式(D-C)で表される基としては、例えば、式（Ｄ−Ｃ−１）〜式（Ｄ−Ｃ−１３）で表される基が挙げられる。
【００８１】
【化２９】
0006572682.tif 000030
［式中、ＲDは前記と同じ意味を表す。］
【００８２】
ＲDは、好ましくは、メチル基、エチル基、イソプロピル基、ｔｅｒｔ−ブチル基、ヘキシル基、２−エチルヘキシル基又はｔｅｒｔ−オクチル基であり、より好ましくは、ｔｅｒｔ−ブチル基である。
【００８３】
Ｒ1及びＲ2は、本発明の化合物を含有する発光素子の駆動電圧がより低くなるので、好ましくは、置換基を有していてもよいアリール基であり、より好ましくは、式(D-A1)、式(D-B1)又は式(D-C1)〜式(D-C4)で表される基であり、更に好ましくは、式(D-A1)、式(D-B1)又は式(D-C1)〜式(D-C3)で表される基であり、特に好ましくは式(D-A1)、式(D-B1)又は式(D-C1)で表される基であり、とりわけ好ましくは式(D-B1)又は式(D-C1)で表される基である。
【００８４】
ｎ1は、好ましくは２〜１２の整数であり、より好ましくは３〜１０の整数であり、更に好ましくは３〜７の整数である。
【００８５】
Ｌ1は、好ましくは、単結合である。
【００８６】
ＲZ1で表されるアリール基及び１価の複素環基の好ましい範囲は、Ｒ1及びＲ2で表されるアリール基及び１価の複素環基の好ましい範囲と同じである。
【００８７】
ＲZ1が有していてもよい置換基の好ましい範囲は、Ｒ1及びＲ2が有していてもよい置換基の好ましい範囲と同じである。
【００８８】
Ａｒ1で表されるアリーレン基及び２価の複素環基の好ましい範囲は、後述のＡｒY1で表されるアリーレン基及び２価の複素環基の好ましい範囲と同じである。但し、少なくとも１つのＡｒ1は、式（１−Ａ）で表される基であり、且つ、少なくとも１つのＡｒ1は、式（１−Ｂ）で表される基である。
【００８９】
Ａｒ1が有していてもよい置換基の好ましい範囲は、後述のＡｒY1が有していてもよい置換基の好ましい範囲と同じである。
【００９０】
Ａｒ1が３つ以上存在し、且つ、２つ以上のＡｒ1が、式（１−Ａ）で表される基である場合、それらは同一でも異なっていてもよい。
【００９１】
Ａｒ1が３つ以上存在し、且つ、２つ以上のＡｒ1が、式（１−Ｂ）で表される基である場合、それらは同一でも異なっていてもよい。
【００９２】
Ａｒ1が３つ以上存在する場合、Ａｒ1が式（１−Ｂ）で表される基である個数よりも、Ａｒ1が式（１−Ａ）で表される基である個数の方が多いことが好ましい。
【００９３】
Ａｒ1が３つ以上存在する場合、２つ以上のＡｒ1が、式（１−Ａ）で表される基であることが好ましい。
【００９４】
Ａｒ1が３つ以上存在する場合、２つ以下のＡｒ1が、式（１−Ｂ）で表される基であることが好ましく、１つのＡｒ1が、式（１−Ｂ）で表される基であることがより好ましい。
【００９５】
Ａｒ1は、本発明の化合物を含有する発光素子の駆動電圧が低くなるので、式（１−Ａ）で表される基又は式（１−Ｂ）で表される基であることが好ましい。
【００９６】
［式（１−Ａ）で表される基］
次に、式（１−Ａ）で表される基について説明する。
【００９７】
Ｒ2A及びＲ3Aのうち、１つが結合手であることが好ましく、Ｒ2Aが結合手であることがより好ましい。
【００９８】
Ｒ6A及びＲ7Aのうち、１つが結合手であることが好ましく、Ｒ7Aが結合手であることがより好ましい。
【００９９】
Ｒ2A及びＲ3Aのうち、１つが結合手であり、且つ、Ｒ6A及びＲ7Aのうち、１つが結合手であることが好ましく、Ｒ2Aが結合手であり、且つ、Ｒ7Aが結合手であることがより好ましい。
【０１００】
Ｒ1A〜Ｒ8Aが結合手以外の場合、Ｒ1A〜Ｒ8Aは、好ましくは、水素原子、アルキル基、シクロアルキル基、アルコキシ基、アリール基又は１価の複素環基であり、より好ましくは水素原子、アルキル基、シクロアルキル基又はアリール基であり、更に好ましくは、水素原子又はアルキル基であり、特に好ましくは、水素原子であり、これらの基は置換基を有していてもよい。
【０１０１】
Ｒ1A〜Ｒ8Aで表されるアリール基の好ましい範囲は、Ｒ1及びＲ2で表されるアリール基の好ましい範囲と同じである。
【０１０２】
Ｒ1A〜Ｒ8Aで表される１価の複素環基の好ましい範囲は、Ｒ1及びＲ2で表される１価の複素環基の好ましい範囲と同じである。
【０１０３】
Ｒ1A〜Ｒ8Aで表される置換アミノ基の好ましい範囲は、Ｒ1及びＲ2で表される置換アミノ基の好ましい範囲と同じである。
【０１０４】
Ｒ1A〜Ｒ8Aが有していてもよい置換基の好ましい範囲は、Ｒ1及びＲ2が有していてもよい置換基の好ましい範囲と同じである。
【０１０５】
Ｒ1AとＲ2A、Ｒ2AとＲ3A、Ｒ3AとＲ4A、Ｒ4AとＲ5A、Ｒ5AとＲ6A、Ｒ6AとＲ7A、及び、Ｒ7AとＲ8Aは、それぞれ結合して、それぞれが結合する炭素原子とともに環を形成しないことが好ましい。
【０１０６】
Ｒ91Aは、本発明の化合物を含有する発光素子の駆動電圧が低くなるので、好ましくは、置換基を有していてもよいアルキル基又は置換基を有していてもよいシクロアルキル基であり、より好ましくは置換基を有していてもよいアルキル基であり、更に好ましくは置換基を有さないアルキル基である。
【０１０７】
Ｒ91Aが有していてもよい置換基の好ましい範囲は、Ｒ1及びＲ2が有していてもよい置換基の好ましい範囲と同じである。
【０１０８】
Ｒ92Aで表されるアリール基の好ましい範囲は、Ｒ1及びＲ2で表されるアリール基の好ましい範囲と同じである。
【０１０９】
Ｒ92Aで表される１価の複素環基の好ましい範囲は、Ｒ1及びＲ2で表される１価の複素環基の好ましい範囲と同じである。
【０１１０】
Ｒ92Aが有していてもよい置換基の好ましい範囲は、Ｒ1及びＲ2が有していてもよい置換基の好ましい範囲と同じである。
【０１１１】
Ｒ92Aで表されるアリール基および１価の複素環基としては、好ましくは、式（Ｄ−Ａ）〜式（Ｄ−Ｃ）で表される基である。但し、Ｒ92Aが式（Ｄ−Ａ）又は式（Ｄ−Ｂ）で表される基であり、且つ、ｍDA1が０の場合、式（Ｄ−Ａ）及び式（Ｄ−Ｂ）中、ＡｒDA1、ＡｒDA2およびＡｒDA3に結合するＧDAは芳香族炭化水素基又は複素環基であり、これらの基は置換基を有していてもよい。
【０１１２】
Ｒ92Aは、本発明の化合物を含有する発光素子の駆動電圧がより低くなるので、好ましくは、置換基を有していてもよいアリール基であり、より好ましくは、式(D-A1)、式(D-B1)又は式(D-C1)〜式(D-C4)で表される基であり、更に好ましくは、式(D-A1)、式(D-B1)又は式(D-C1)〜式(D-C3)で表される基であり、特に好ましくは式(D-A1)、式(D-B1)又は式(D-C1)で表される基であり、とりわけ好ましくは式(D-C1)で表される基である。
【０１１３】
式（１−Ａ）で表される基は、本発明の化合物を含有する発光素子の駆動電圧が低くなるので、好ましくは式（１−Ａ−Ａ１）又は式（１−Ａ−Ａ２）で表される基であり、より好ましくは式（１−Ａ−Ａ１）で表される基である。
【０１１４】
【化３０】
0006572682.tif 000031
【０１１５】
式（１−Ａ）で表される基としては、例えば、式（１−Ａ−１）〜式（１−Ａ−１９）で表される基が挙げられ、好ましくは、式（１−Ａ−１）〜式（１−Ａ−１６）で表される基であり、より好ましくは、式（１−Ａ−１）〜式（１−Ａ−１１）で表される基であり、更に好ましくは、式（１−Ａ−１）〜式（１−Ａ−８）で表される基である。
【０１１６】
【表１】
0006572682.tif 000032
【０１１７】
【表２】
0006572682.tif 000033
【０１１８】
［式（１−Ｂ）で表される基］
次に、式（１−Ｂ）で表される基について説明する。
【０１１９】
ＺBは、好ましくは、硫黄原子又は酸素原子であり、より好ましくは、酸素原子である。
【０１２０】
ＲZBは、好ましくは、アルキル基、シクロアルキル基、アリール基又は１価の複素環基であり、より好ましくは、アルキル基又はアリール基であり、これらの基は置換基を有していてもよい。
【０１２１】
ＲZBで表されるアリール基、１価の複素環基及び置換アミノ基の好ましい範囲は、Ｒ1及びＲ2で表されるアリール基、１価の複素環基及び置換アミノ基の好ましい範囲と同じである。
【０１２２】
ＲZBが有していてもよい置換基の好ましい範囲は、Ｒ1及びＲ2が有していてもよい置換基の好ましい範囲と同じである。
【０１２３】
Ｒ2B及びＲ3Bのうち、１つが結合手であることが好ましく、Ｒ3Bが結合手であることがより好ましい。
【０１２４】
Ｒ6B及びＲ7Bのうち、１つが結合手であることが好ましく、Ｒ6Bが結合手であることがより好ましい。
【０１２５】
Ｒ2B及びＲ3Bのうち、１つが結合手であり、且つ、Ｒ6B及びＲ7Bのうち、１つが結合手であることが好ましく、Ｒ3Bが結合手であり、且つ、Ｒ6Bが結合手であることがより好ましい。
【０１２６】
Ｒ1B〜Ｒ8Bが結合手以外の場合、Ｒ1B〜Ｒ8Bの好ましい範囲は、Ｒ1A〜Ｒ8Aが結合手以外の場合のＲ1A〜Ｒ8Aの好ましい範囲と同じである。
【０１２７】
Ｒ1BとＲ2B、Ｒ2BとＲ3B、Ｒ3BとＲ4B、Ｒ4BとＲZB、ＲZBとＲB5、Ｒ5BとＲ6B、Ｒ6BとＲ7B、Ｒ7BとＲ8B、Ｒ8BとＲ9B、Ｒ1BとＲ9Bは、それぞれ結合して、それぞれが結合する炭素原子とともに環を形成しないことが好ましい。
【０１２８】
Ｒ9Bで表されるアリール基及び１価の複素環基の好ましい範囲は、Ｒ1及びＲ2で表されるアリール基及び１価の複素環基の好ましい範囲と同じである。
【０１２９】
Ｒ9Bが有していてもよい置換基の好ましい範囲は、Ｒ1及びＲ2が有していてもよい置換基の好ましい範囲と同じである。
【０１３０】
Ｒ9Bは、好ましくは、置換基を有していてもよいアリール基又は置換基を有していてもよい１価の複素環基である。Ｒ9Bで表されるアリール基及び１価の複素環基としては、好ましくは式（Ｄ−Ａ）〜式（Ｄ−Ｃ）で表される基である。但し、Ｒ9Bが式（Ｄ−Ａ）又は式（Ｄ−Ｂ）で表される基であり、且つ、ｍDA1が０の場合、式（Ｄ−Ａ）及び式（Ｄ−Ｂ）中、ＡｒDA1、ＡｒDA2およびＡｒDA3に結合するＧDAは芳香族炭化水素基又は複素環基であり、これらの基は置換基を有していてもよい。
【０１３１】
Ｒ9Bは、本発明の化合物を含有する発光素子の駆動電圧がより低くなるので、好ましくは、置換基を有していてもよいアリール基であり、より好ましくは、式(D-A1)、式(D-B1)又は式(D-C1)〜式(D-C4)で表される基であり、更に好ましくは、式(D-A1)、式(D-B1)又は式(D-C1)〜式(D-C3)で表される基であり、特に好ましくは式(D-A1)、式(D-B1)又は式(D-C1)で表される基であり、とりわけ好ましくは式(D-B1)で表される基である。
【０１３２】
式（１−Ｂ）で表される基は、本発明の化合物を容易に合成できるため、好ましくは式（１−Ｂ−Ｂ１）又は式（１−Ｂ−Ｂ２）で表される基であり、より好ましくは式（１−Ｂ−Ｂ１）で表される基である。
【０１３３】
【化３１】
0006572682.tif 000034
【０１３４】
式（１−Ｂ）で表される基としては、例えば、式（１−Ｂ−１）〜式（１−Ｂ−２７）で表される基が挙げられ、好ましくは、式（１−Ｂ−１）〜式（１−Ｂ−２１）で表される基であり、より好ましくは、式（１−Ｂ−１）〜式（１−Ｂ−１４）で表される基であり、更に好ましくは、式（１−Ｂ−１）〜式（１−Ｂ−８）で表される基である。
【０１３５】
【表３】
0006572682.tif 000035
【０１３６】
【表４】
0006572682.tif 000036
【０１３７】
【表５】
0006572682.tif 000037
【０１３８】
式（１）で表される化合物としては、例えば、式（１−１）〜式（１−１９）で表される化合物が挙げられ、好ましくは、式（１−４）〜式（１−１７）で表される化合物であり、より好ましくは、式（１−６）〜式（１−１３）で表される化合物である。
【０１３９】
【表６】
0006572682.tif 000038
【０１４０】
＜式（１）で表される化合物の製造方法＞
本発明の化合物は、Suzuki反応、Buchwald反応、Stille反応、Negishi反応及びKumada反応等の遷移金属触媒を用いる、公知のカップリング反応等を用いて合成することができる。
【０１４１】
［化合物（１’）の製造方法］
まず、式（１）で表される化合物において、複数存在するＬ1のすべてが単結合である化合物（以下、「化合物（１’）」と言う。）の製造方法を説明する。
【０１４２】
例えば、化合物（１’）は、式（１’−１）で表される化合物と、式（１’−２）で表される化合物と、式（１’−３）で表される化合物と、式（１’−４）で表される化合物とを、公知のカップリング反応等を用いて反応させることにより、合成することができる。
【０１４３】
【化３２】
0006572682.tif 000039
［式中、
Ａｒ1、Ｒ1及びＲ2は前記と同じ意味を表す。
ＺC1〜ＺC6は、それぞれ独立に、置換基Ａ群及び置換基Ｂ群からなる群から選ばれる基を表す。］
【０１４４】
＜置換基Ａ群＞
塩素原子、臭素原子、ヨウ素原子、−Ｏ−Ｓ(＝Ｏ)2ＲC1（式中、ＲC1は、アルキル基、シクロアルキル基又はアリール基を表し、これらの基は置換基を有していてもよい。）で表される基。
【０１４５】
＜置換基Ｂ群＞
−Ｂ(ＯＲC2)2（式中、ＲC2は、水素原子、アルキル基、シクロアルキル基又はアリール基を表し、これらの基は置換基を有していてもよい。複数存在するＲC2は同一でも異なっていてもよく、互いに連結して、それぞれが結合する酸素原子とともに環構造を形成していてもよい。）で表される基；
−ＢＦ3Ｑ'（式中、Ｑ'は、Ｌｉ、Ｎａ、Ｋ、Ｒｂ又はＣｓを表す。）で表される基；
−ＭｇＹ'（式中、Ｙ'は、塩素原子、臭素原子又はヨウ素原子を表す。）で表される基；
−ＺｎＹ''（式中、Ｙ''は、塩素原子、臭素原子又はヨウ素原子を表す。）で表される基；及び、
−Ｓｎ(ＲC3)3（式中、ＲC3は、水素原子、アルキル基、シクロアルキル基又はアリール基を表し、これらの基は置換基を有していてもよい。複数存在するＲC3は同一でも異なっていてもよく、互いに連結して、それぞれが結合するスズ原子とともに環構造を形成していてもよい。）で表される基。
【０１４６】
−Ｂ(ＯＲC2)2で表される基としては、式(W-1)-式(W-10)で表される基が例示される。
【０１４７】
【化３３】
0006572682.tif 000040
【０１４８】
［合成方法１，２］
例えば、式（１’−１）で表される化合物と、式（１’−２）で表される化合物とを１回又は２回以上カップリング反応させることにより、式（１’−５）で表される化合物又は式（１’−６）で表される化合物を合成することができる。
【０１４９】
【化３４】
0006572682.tif 000041
［式中、Ａｒ1、ＺC1、ＺC2及びＺC3は前記と同じ意味を表す。］
【０１５０】
次に、例えば、式（１’−５）で表される化合物と、式（１’−３）で表される化合物と、式（１’−４）で表される化合物とを、１回又は２回以上カップリング反応させることにより、化合物（１’）を合成することができる（以下、「合成方法１」と言う。）。
或いは、例えば、式（１’−６）で表される化合物と、式（１’−３）で表される化合物と、式（１’−４）で表される化合物とを、１回又は２回以上カップリング反応させることにより、化合物（１’）を合成することができる（以下、「合成方法２」と言う。）。
【０１５１】
合成方法１において、例えば、ＺC1及びＺC2が置換基Ａ群から選ばれる基である場合、ＺC3、ＺC4、ＺC5及びＺC6は、置換基Ｂ群から選ばれる基を選択する。例えば、ＺC1及びＺC2が置換基Ｂ群から選ばれる基である場合、ＺC3、ＺC4、ＺC5及びＺC6は、置換基Ａ群から選ばれる基を選択する。
【０１５２】
合成方法２において、例えば、ＺC1、ＺC2及びＺC6が置換基Ａ群から選ばれる基である場合、ＺC3、ＺC4及びＺC5は、置換基Ｂ群から選ばれる基を選択する。例えば、ＺC1、ＺC2及びＺC6が置換基Ｂ群から選ばれる基である場合、ＺC3、ＺC4及びＺC5は、置換基Ａ群から選ばれる基を選択する。
【０１５３】
［合成方法３〜６］
例えば、式（１’−１）で表される化合物又は式（１’−２）で表される化合物と、式（１’−３）で表される化合物又は式（１’−４）で表される化合物とを、カップリング反応させることにより、式（１’−７）〜式（１’−１０）で表される化合物で表される化合物を合成することができる。
【０１５４】
【化３５】
0006572682.tif 000042
［式中、Ａｒ1、ＺC2、ＺC4、Ｒ1及びＲ2は前記と同じ意味を表す。］
【０１５５】
次に、例えば、式（１’−７）で表される化合物と、式（１’−１０）で表される化合物とを、カップリング反応させることにより、化合物（１’）を合成することができる（以下、「合成方法３」と言う。）。
或いは、例えば、式（１’−７）で表される化合物と、式（１’−８）で表される化合物と、式（１’−２）で表される化合物とを、１回又は２回以上カップリング反応させることにより、化合物（１’）を合成することができる（以下、「合成方法４」と言う。）。
或いは、例えば、式（１’−７）で表される化合物と、式（１’−８）で表される化合物と、式（１’−１）で表される化合物と、式（１’−２）で表される化合物とを、１回又は２回以上カップリング反応させることにより、化合物（１’）を合成することができる（以下、「合成方法５」と言う。）。
或いは、例えば、式（１’−７）で表される化合物と、式（１’−１０）で表される化合物と、式（１’−１）で表される化合物と、式（１’−２）で表される化合物とを、１回又は２回以上カップリング反応させることにより、化合物（１’）を合成することができる（以下、「合成方法６」と言う。）。
【０１５６】
合成方法３において、例えば、ＺC1、ＺC2及びＺC6が置換基Ａ群から選ばれる基である場合、ＺC3、ＺC4及びＺC5は、置換基Ｂ群から選ばれる基を選択する。例えば、ＺC1、ＺC2及びＺC6が置換基Ｂ群から選ばれる基である場合、ＺC3、ＺC4及びＺC5は、置換基Ａ群から選ばれる基を選択する。
【０１５７】
合成方法４において、例えば、ＺC1及びＺC2が置換基Ａ群から選ばれる基である場合、ＺC3、ＺC4、ＺC5及びＺC6は、置換基Ｂ群から選ばれる基を選択する。例えば、ＺC1及びＺC2が置換基Ｂ群から選ばれる基である場合、ＺC3、ＺC4、ＺC5及びＺC6は、置換基Ａ群から選ばれる基を選択する。
【０１５８】
合成方法５において、例えば、ＺC1及びＺC2が置換基Ａ群から選ばれる基である場合、ＺC3、ＺC4、ＺC5及びＺC6は、置換基Ｂ群から選ばれる基を選択する。例えば、ＺC1及びＺC2が置換基Ｂ群から選ばれる基である場合、ＺC3、ＺC4、ＺC5及びＺC6は、置換基Ａ群から選ばれる基を選択する。
【０１５９】
合成方法６において、例えば、ＺC1、ＺC2及びＺC6が置換基Ａ群から選ばれる基である場合、ＺC3、ＺC4及びＺC5は、置換基Ｂ群から選ばれる基を選択する。例えば、ＺC1、ＺC2及びＺC6が置換基Ｂ群から選ばれる基である場合、ＺC3、ＺC4及びＺC5は、置換基Ａ群から選ばれる基を選択する。
【０１６０】
［式（１’’）化合物の製造方法］
次に、式（１）で表される化合物において、複数存在するＬ1のうち、少なくとも１つが−Ｎ（ＲZ1）−で表される基である化合物（以下、「化合物（１’’）」と言う）の製造方法を説明する。
【０１６１】
例えば、化合物（１’’）は、式（１’−１）で表される化合物及び／又は式（１’−２）で表される化合物と、式（１’−３）で表される化合物と、式（１’−４）で表される化合物と、式（１’−１１）で表される化合物とを、公知のカップリング反応等を用いて反応させることにより、合成することができる。
【０１６２】
【化３６】
0006572682.tif 000043
［式中、ＲZ1は前記と同じ意味を表す。］
【０１６３】
［合成方法７］
例えば、化合物（１’’）は、合成方法１〜６に同様の方法又は準じた方法により、合成することができる。詳細には、例えば、式（１’−１）で表される化合物と、式（１’−１１）で表される化合物とを１回又は２回以上カップリング反応させることにより、式（１’’−１）で表される化合物を合成することができる。
【０１６４】
【化３７】
0006572682.tif 000044
［式中、Ａｒ1、ＲZ1、ｎ1及びＺC1は前記と同じ意味を表す。］
【０１６５】
次に、式（１’’−１）で表される化合物と、式（１’−３）で表される化合物と、式（１’−４）で表される化合物とを、１回又は２回以上カップリング反応させることにより、化合物（１’’）を合成することができる（以下、「合成方法７」と言う。）。
【０１６６】
合成方法７において、例えば、ＺC1、ＺC2及びＺC5が置換基Ａ群から選ばれる基である場合、ＺC6は、置換基Ｂ群から選ばれる基を選択する。
【０１６７】
［化合物（１’）及び化合物（１’’）の製造方法の共通説明］
置換基Ａ群から選ばれる基は、カップリング反応が容易に進行するので、臭素原子、ヨウ素原子又はトリフルオロメタンスルホニルオキシ基が好ましい。
【０１６８】
置換基Ｂ群から選ばれる基は、−Ｂ(ＯＲC2)2で表される基が好ましく、より好ましくは、式(W-7)で表される基である。
【０１６９】
カップリング反応は、通常、溶媒中で行う。溶媒としては、例えば、メタノール、エタノール、プロパノール、エチレングリコール、グリセリン、2-メトキシエタノール、2-エトキシエタノール等のアルコール系溶媒；ジエチルエーテル、テトラヒドロフラン(THF)、ジオキサン、シクロペンチルメチルエーテル、ジグライム等のエーテル系溶媒；塩化メチレン、クロロホルム等のハロゲン系溶媒；アセトニトリル、ベンゾニトリル等のニトリル系溶媒；ヘキサン、デカリン、トルエン、キシレン、メシチレン等の炭化水素系溶媒；N,N-ジメチルホルムアミド、N,N-ジメチルアセトアミド等のアミド系溶媒；アセトン、ジメチルスルホキシド、水が挙げられる。
【０１７０】
カップリング反応において、反応時間は、通常、30分〜150時間であり、反応温度は、通常、反応系に存在する溶媒の融点から沸点の間である。
【０１７１】
カップリング反応において、反応を促進するために、パラジウム触媒等の触媒を用いてもよい。パラジウム触媒としては、例えば、酢酸パラジウム、ビス(トリフェニルホスフィン)パラジウム(II)ジクロリド、テトラキス(トリフェニルホスフィン)パラジウム(0)、[1,1'-ビス(ジフェニルホスフィノ)フェロセン]ジクロロパラジウム(II)、トリス(ジベンジリデンアセトン)二パラジウム(0)が挙げられる。
【０１７２】
パラジウム触媒は、トリフェニルホスフィン、トリ(o-トリル)ホスフィン、トリ(tert-ブチル)ホスフィン、トリシクロヘキシルホスフィン、1,1'-ビス(ジフェニルホスフィノ)フェロセン等のリン化合物と併用してもよい。
【０１７３】
カップリング反応において、必要に応じて、パラジウム触媒と塩基を併用してもよい。
【０１７４】
２回以上カップリング反応を行う場合、それらは同一の条件で反応させてもよく、異なる条件で反応させてもよい。
【０１７５】
＜式（１）で表される化合物の製造方法＞で説明した各反応において用いられる化合物、触媒及び溶媒は、各々、一種単独で用いても二種以上を併用してもよい。
【０１７６】
式（１’−１）〜式（１’−４）及び式（１’−１１）で表される化合物は、Ａｌｄｒｉｃｈ、Ｌｕｍｉｎｅｓｃｅｎｃｅ  Ｔｅｃｈｎｏｌｏｇｙ Ｃｏｒｐ．等から入手可能である。
【０１７７】
また、国際公開第２００２／０４５１８４号、特開２０１０−０３１２５９号公報、特開２０１２−１４４７２２号公報、国際公開第２００２／０６７３４３号等の文献に記載の公知の方法により製造することも可能である。
【０１７８】
＜組成物＞
本発明の組成物は、正孔輸送材料、正孔注入材料、電子輸送材料、電子注入材料、発光材料（本発明の化合物とは異なる。）、酸化防止剤及び溶媒からなる群から選ばれる少なくとも１種の材料と、本発明の化合物とを含有する。
【０１７９】
本発明の組成物において、本発明の化合物は、１種単独で含有されていても、２種以上含有されていてもよい。
【０１８０】
［ホスト材料］
本発明の化合物は、正孔注入性、正孔輸送性、電子注入性及び電子輸送性からなる群から選ばれる少なくとも１つの機能を有するホスト材料との組成物とすることにより、本発明の化合物を用いて得られる発光素子の駆動電圧はより低いものとなる。本発明の組成物において、ホスト材料は、１種単独で含有されていても、２種以上含有されていてもよい。
【０１８１】
本発明の化合物とホスト材料とを含有する組成物において、本発明の化合物の含有量は、本発明の化合物とホスト材料との合計を100重量部とした場合、通常、0.05〜80重量部であり、好ましくは0.1〜50重量部であり、より好ましくは1〜30重量部であり、更に好ましくは5〜20重量部である。
【０１８２】
ホスト材料の有する最低励起一重項状態(Ｓ1)は、本発明の組成物を用いて得られる発光素子の外部量子効率が優れるので、本発明の化合物の有するＳ1と同等のエネルギー準位、又は、より高いエネルギー準位であることが好ましい。
【０１８３】
ホスト材料としては、本発明の化合物を含む組成物を用いて得られる発光素子を溶液塗布プロセスで作製できるので、本発明の化合物を溶解することが可能な溶媒に対して溶解性を示すものであることが好ましい。
【０１８４】
ホスト材料は、低分子化合物と高分子化合物とに分類され、好ましくは高分子化合物である。
【０１８５】
ホスト材料としては、例えば、後述の正孔輸送材料、後述の電子輸送材料が挙げられる。
【０１８６】
［高分子ホスト］
ホスト材料として好ましい高分子化合物（以下、「高分子ホスト」と言う。）に関して説明する。
【０１８７】
高分子ホストは、好ましくは、ポリビニルカルバゾール、ポリビニルカルバゾール誘導体、又は、式(Ｙ)で表される構成単位を含む高分子化合物であり、より好ましくは、式(Ｙ)で表される構成単位を含む高分子化合物である。
【０１８８】
【化３８】
0006572682.tif 000045
［式中、ＡｒY1は、アリーレン基、２価の複素環基、又は、少なくとも１種のアリーレン基と少なくとも１種の２価の複素環基とが直接結合した２価の基を表し、これらの基は置換基を有していてもよい。］
【０１８９】
ＡｒY1で表されるアリーレン基は、より好ましくは式(A-1)、式(A-6)、式(A-7)、式(A-9)〜式(A-11)、式(A-14)又は式(A-19)で表される基であり、更に好ましくは式(A-1)、式(A-7)、式(A-9)、式(A-11)又は式(A-19)で表される基であり、これらの基は置換基を有していてもよい。
【０１９０】
ＡｒY1で表される２価の複素環基は、より好ましくは式(AA-4)、式(AA-10)、式(AA-13)、式(AA-15)、式(AA-18)又は式(AA-20)で表される基であり、とりわけ好ましくは式(AA-4)、式(AA-10)、式(AA-18)又は式(AA-20)で表される基であり、これらの基は置換基を有していてもよい。
【０１９１】
ＡｒY1で表される少なくとも１種のアリーレン基と少なくとも１種の２価の複素環基とが直接結合した２価の基における、アリーレン基及び２価の複素環基のより好ましい範囲、更に好ましい範囲は、それぞれ、後述のＡｒY1で表されるアリーレン基及び２価の複素環基のより好ましい範囲、更に好ましい範囲と同様である。
【０１９２】
ＡｒY1で表される少なくとも１種のアリーレン基と少なくとも１種の２価の複素環基とが直接結合した２価の基としては、式(Ｘ)のＡｒX2及びＡｒX4で表される少なくとも１種のアリーレン基と少なくとも１種の２価の複素環基とが直接結合した２価の基と同様のものが挙げられる。
【０１９３】
ＡｒY1で表される基が有してもよい置換基は、好ましくはアルキル基、シクロアルキル基又はアリール基であり、これらの基は更に置換基を有していてもよい。
【０１９４】
式(Ｙ)で表される構成単位としては、例えば、式(Y-1)〜式(Y-7)で表される構成単位が挙げられ、高分子ホストと本発明の化合物とを含有する組成物を用いた発光素子の駆動電圧が更に低いものとなるため、好ましくは式(Y-1)又は式(Y-2)で表される構成単位であり、高分子ホストの電子輸送性の観点からは、好ましくは式(Y-3)又は式(Y-4)で表される構成単位であり、高分子ホストの正孔輸送性の観点からは、好ましくは式(Y-5)〜式(Y-7)で表される構成単位である。
【０１９５】
【化３９】
0006572682.tif 000046
［式中、ＲY1は、水素原子、アルキル基、シクロアルキル基、アルコキシ基、シクロアルコキシ基、アリール基又は１価の複素環基を表し、これらの基は置換基を有していてもよい。複数存在するＲY1は、同一でも異なっていてもよく、隣接するＲY1同士は互いに結合して、それぞれが結合する炭素原子と共に環を形成していてもよい。］
【０１９６】
ＲY1は、好ましくは水素原子、アルキル基、シクロアルキル基又はアリール基であり、これらの基は置換基を有していてもよい。
【０１９７】
式(Y-1)で表される構成単位は、好ましくは、式(Y-1')で表される構成単位である。
【０１９８】
【化４０】
0006572682.tif 000047
［式中、ＲY11は、アルキル基、シクロアルキル基、アルコキシ基、シクロアルコキシ基、アリール基又は１価の複素環基を表し、これらの基は置換基を有していてもよい。複数存在するＲY11は、同一でも異なっていてもよい。］
【０１９９】
ＲY11は、好ましくは、アルキル基、シクロアルキル基又はアリール基であり、より好ましくは、アルキル基又はシクロアルキル基であり、これらの基は置換基を有していてもよい。
【０２００】
【化４１】
0006572682.tif 000048
［式中、
ＲY1は前記と同じ意味を表す。
ＸY1は、−Ｃ(ＲY2)2−、−Ｃ(ＲY2)＝Ｃ(ＲY2)−又は−Ｃ(ＲY2)2−Ｃ(ＲY2)2−で表される基を表す。ＲY2は、水素原子、アルキル基、シクロアルキル基、アルコキシ基、シクロアルコキシ基、アリール基又は１価の複素環基を表し、これらの基は置換基を有していてもよい。複数存在するＲY2は、同一でも異なっていてもよく、ＲY2同士は互いに結合して、それぞれが結合する炭素原子と共に環を形成していてもよい。］
【０２０１】
ＲY2は、好ましくはアルキル基、シクロアルキル基、アリール基又は１価の複素環基であり、より好ましくはアルキル基、シクロアルキル基又はアリール基であり、これらの基は置換基を有していてもよい。
【０２０２】
ＸY1において、−Ｃ(ＲY2)2−で表される基中の２個のＲY2の組み合わせは、好ましくは双方がアルキル基もしくはシクロアルキル基、双方がアリール基、双方が１価の複素環基、又は、一方がアルキル基もしくはシクロアルキル基で他方がアリール基もしくは１価の複素環基であり、より好ましくは一方がアルキル基もしくはシクロアルキル基で他方がアリール基であり、これらの基は置換基を有していてもよい。２個存在するＲY2は互いに結合して、それぞれが結合する原子と共に環を形成していてもよく、ＲY2が環を形成する場合、−Ｃ(ＲY2)2−で表される基としては、好ましくは式(Y-A1)〜式(Y-A5)で表される基であり、より好ましくは式(Y-A4)で表される基であり、これらの基は置換基を有していてもよい。
【０２０３】
【化４２】
0006572682.tif 000049
【０２０４】
ＸY1において、−Ｃ(ＲY2)＝Ｃ(ＲY2)−で表される基中の２個のＲY2の組み合わせは、好ましくは双方がアルキル基もしくはシクロアルキル基、又は、一方がアルキル基もしくはシクロアルキル基で他方がアリール基であり、これらの基は置換基を有していてもよい。
【０２０５】
ＸY1において、−Ｃ(ＲY2)2−Ｃ(ＲY2)2−で表される基中の４個のＲY2は、好ましくは置換基を有していてもよいアルキル基又はシクロアルキル基である。複数あるＲY2は互いに結合して、それぞれが結合する原子と共に環を形成していてもよく、ＲY2が環を形成する場合、−Ｃ(ＲY2)2−Ｃ(ＲY2)2−で表される基は、好ましくは式(Y-B1)〜式(Y-B5)で表される基であり、より好ましくは式(Y-B3)で表される基であり、これらの基は置換基を有していてもよい。
【０２０６】
【化４３】
0006572682.tif 000050
［式中、ＲY2は前記と同じ意味を表す。］
【０２０７】
式(Y-2)で表される構成単位は、式(Y-2')で表される構成単位であることが好ましい。
【０２０８】
【化４４】
0006572682.tif 000051
［式中、ＲY1及びＸY1は前記と同じ意味を表す。］
【０２０９】
【化４５】
0006572682.tif 000052
［式中、
ＲY1は前記と同じ意味を表す。
ＲY3は、水素原子、アルキル基、シクロアルキル基、アルコキシ基、シクロアルコキシ基、アリール基又は１価の複素環基を表し、これらの基は置換基を有していてもよい。］
【０２１０】
ＲY3は、好ましくはアルキル基、シクロアルキル基、アルコキシ基、シクロアルコキシ基、アリール基又は１価の複素環基であり、より好ましくはアリール基であり、これらの基は置換基を有していてもよい。
【０２１１】
【化４６】
0006572682.tif 000053
［式中、
ＲY1は前記を同じ意味を表す。
ＲY4は、水素原子、アルキル基、シクロアルキル基、アルコキシ基、シクロアルコキシ基、アリール基又は１価の複素環基を表し、これらの基は置換基を有していてもよい。］
【０２１２】
ＲY4は、好ましくはアルキル基、シクロアルキル基、アルコキシ基、シクロアルコキシ基、アリール基又は１価の複素環基であり、より好ましくはアリール基であり、これらの基は置換基を有していてもよい。
【０２１３】
式(Ｙ)で表される構成単位としては、例えば、式(Y-11)〜式(Y-55)で表される構成単位、及び、後述の化合物ＣＭ１及び化合物ＣＭ２に由来する構成単位が挙げられる。
【０２１４】
【化４７】
0006572682.tif 000054
【０２１５】
【化４８】
0006572682.tif 000055
【０２１６】
【化４９】
0006572682.tif 000056
【０２１７】
【化５０】
0006572682.tif 000057
【０２１８】
【化５１】
0006572682.tif 000058
【０２１９】
【化５２】
0006572682.tif 000059
【０２２０】
【化５３】
0006572682.tif 000060
【０２２１】
【化５４】
0006572682.tif 000061
【０２２２】
【化５５】
0006572682.tif 000062
【０２２３】
【化５６】
0006572682.tif 000063
【０２２４】
【化５７】
0006572682.tif 000064
【０２２５】
【化５８】
0006572682.tif 000065
【０２２６】
【化５９】
0006572682.tif 000066
【０２２７】
式(Ｙ)で表される構成単位であって、ＡｒY1がアリーレン基である構成単位は、高分子ホストと本発明の化合物とを含有する組成物を用いた発光素子の駆動電圧がより低くなるため、高分子化合物に含まれる構成単位の合計量に対して、好ましくは10〜100モル％であり、より好ましくは50〜100モル％である。
【０２２８】
式(Ｙ)で表される構成単位であって、ＡｒY1が２価の複素環基、又は、少なくとも１種のアリーレン基と少なくとも１種の２価の複素環基とが直接結合した２価の基である構成単位は、高分子ホストの電荷輸送性が優れるので、高分子ホストに含まれる構成単位の合計量に対して、好ましくは0.5〜40モル％であり、より好ましくは３〜30モル％である。
【０２２９】
式(Ｙ)で表される構成単位は、高分子ホスト中に、１種のみ含まれていてもよく、２種以上含まれていてもよい。
【０２３０】
高分子ホストは、正孔輸送性が優れるので、更に、式(Ｘ)で表される構成単位を含むことが好ましい。
【０２３１】
【化６０】
0006572682.tif 000067
［式中、
ａ1及びａ2は、それぞれ独立に、０以上の整数を表す。
ＡｒX1及びＡｒX3は、それぞれ独立に、アリーレン基又は２価の複素環基を表し、これらの基は置換基を有していてもよい。
ＡｒX2及びＡｒX4は、それぞれ独立に、アリーレン基、２価の複素環基、又は、少なくとも１種のアリーレン基と少なくとも１種の２価の複素環基とが直接結合した２価の基を表し、これらの基は置換基を有していてもよい。ＡｒX2及びＡｒX4が複数存在する場合、それらは同一でも異なっていてもよい。
ＲX1、ＲX2及びＲX3は、それぞれ独立に、水素原子、アルキル基、シクロアルキル基、アリール基又は１価の複素環基を表し、これらの基は置換基を有していてもよい。ＲX2及びＲX3が複数存在する場合、それらは同一でも異なっていてもよい。］
【０２３２】
ａX1は、高分子ホストと本発明の化合物とを含有する組成物を用いた発光素子の輝度寿命がより優れるので、好ましくは２以下であり、より好ましくは１である。
【０２３３】
ａX2は、高分子ホストと本発明の化合物とを含有する組成物を用いた発光素子の輝度寿命がより優れるので、好ましくは２以下であり、より好ましくは０である。
【０２３４】
ＲX1、ＲX2及びＲX3は、好ましくはアルキル基、シクロアルキル基、アリール基又は１価の複素環基であり、より好ましくはアリール基であり、これらの基は置換基を有していてもよい。
【０２３５】
ＡｒX1及びＡｒX3で表されるアリーレン基は、より好ましくは式(A-1)又は式(A-9)で表される基であり、更に好ましくは式(A-1)で表される基であり、これらの基は置換基を有していてもよい。
【０２３６】
ＡｒX1及びＡｒX3で表される２価の複素環基は、より好ましくは式(AA-1)、式(AA-2)又は式(AA-7)〜式(AA-26)で表される基であり、これらの基は置換基を有していてもよい。
【０２３７】
ＡｒX1及びＡｒX3は、好ましくは置換基を有していてもよいアリーレン基である。
【０２３８】
ＡｒX2及びＡｒX4で表されるアリーレン基は、より好ましくは式(A-1)、式(A-6)、式(A-7)、式(A-9)〜式(A-11)又は式(A-19)で表される基であり、これらの基は置換基を有していてもよい。
【０２３９】
ＡｒX2及びＡｒX4で表される２価の複素環基のより好ましい範囲は、ＡｒX1及びＡｒX3で表される２価の複素環基のより好ましい範囲と同じである。
【０２４０】
ＡｒX2及びＡｒX4で表される少なくとも１種のアリーレン基と少なくとも１種の２価の複素環基とが直接結合した２価の基における、アリーレン基及び２価の複素環基のより好ましい範囲、更に好ましい範囲は、それぞれ、ＡｒX1及びＡｒX3で表されるアリーレン基及び２価の複素環基のより好ましい範囲、更に好ましい範囲と同じである。
【０２４１】
ＡｒX2及びＡｒX4で表される少なくとも１種のアリーレン基と少なくとも１種の２価の複素環基とが直接結合した２価の基としては、例えば、下記式で表される基が挙げられ、これらは置換基を有していてもよい。
【０２４２】
【化６１】
0006572682.tif 000068
［式中、ＲXXは、水素原子、アルキル基、シクロアルキル基、アリール基又は１価の複素環基を表し、これらの基は置換基を有していてもよい。］
【０２４３】
ＲXXは、好ましくはアルキル基、シクロアルキル基又はアリール基であり、これらの基は置換基を有していてもよい。
【０２４４】
ＡｒX2及びＡｒX4は、好ましくは置換基を有していてもよいアリーレン基である。
【０２４５】
ＡｒX1〜ＡｒX4及びＲX1〜ＲX3で表される基が有してもよい置換基としては、好ましくはアルキル基、シクロアルキル基又はアリール基であり、これらの基は更に置換基を有していてもよい。
【０２４６】
式(Ｘ)で表される構成単位としては、好ましくは式(X-1)〜式(X-7)で表される構成単位であり、より好ましくは式(X-3)〜式(X-7)で表される構成単位であり、更に好ましくは式(X-3)〜式(X-6)で表される構成単位である。
【０２４７】
【化６２】
0006572682.tif 000069
【０２４８】
【化６３】
0006572682.tif 000070
【０２４９】
【化６４】
0006572682.tif 000071
【０２５０】
【化６５】
0006572682.tif 000072
［式中、ＲX4及びＲX5は、それぞれ独立に、水素原子、アルキル基、シクロアルキル基、アルコキシ基、シクロアルコキシ基、アリール基、アリールオキシ基、ハロゲン原子、１価の複素環基又はシアノ基を表し、これらの基は置換基を有していてもよい。複数存在するＲX4は、同一でも異なっていてもよい。複数存在するＲX5は、同一でも異なっていてもよく、隣接するＲX5同士は互いに結合して、それぞれが結合する炭素原子と共に環を形成していてもよい。］
【０２５１】
式(Ｘ)で表される構成単位は、高分子ホストの正孔輸送性が優れるので、高分子ホストに含まれる構成単位の合計量に対して、好ましくは0.1〜50モル％であり、より好ましくは１〜40モル％であり、更に好ましくは５〜30モル％である。
【０２５２】
式(Ｘ)で表される構成単位としては、例えば、式(X1-1)〜式(X1-19)で表される構成単位が挙げられ、好ましくは式(X1-6)〜式(X1-14)で表される構成単位である。
【０２５３】
【化６６】
0006572682.tif 000073
【０２５４】
【化６７】
0006572682.tif 000074
【０２５５】
【化６８】
0006572682.tif 000075
【０２５６】
【化６９】
0006572682.tif 000076
【０２５７】
【化７０】
0006572682.tif 000077
【０２５８】
【化７１】
0006572682.tif 000078
【０２５９】
【化７２】
0006572682.tif 000079
【０２６０】
【化７３】
0006572682.tif 000080
【０２６１】
高分子ホストにおいて、式(Ｘ)で表される構成単位は、１種のみ含まれていても、２種以上含まれていてもよい。
【０２６２】
高分子ホストとしては、例えば、高分子化合物(P-1)〜(P-6)が挙げられる。ここで、「その他」の構成単位とは、式(Ｙ)で表される構成単位、式(Ｘ)で表される構成単位以外の構成単位を意味する。
【０２６３】
【表７】
0006572682.tif 000081
［表中、ｐ、ｑ、ｒ、ｓ及びｔは、各構成単位のモル比率を示す。ｐ＋ｑ＋ｒ＋ｓ＋ｔ＝100であり、かつ、100≧ｐ＋ｑ＋ｒ＋ｓ≧70である。］
【０２６４】
高分子ホストは、ブロック共重合体、ランダム共重合体、交互共重合体、グラフト共重合体のいずれであってもよいし、その他の態様であってもよいが、複数種の原料モノマーを共重合してなる共重合体であることが好ましい。
【０２６５】
＜高分子ホストの製造方法＞
高分子ホストは、ケミカルレビュー(Chem. Rev.)，第109巻，897-1091頁(2009年)等に記載の公知の重合方法を用いて製造することができ、Suzuki反応、Yamamoto反応、Buchwald反応、Stille反応、Negishi反応及びKumada反応等の遷移金属触媒を用いるカップリング反応により重合させる方法が例示される。
【０２６６】
前記重合方法において、単量体を仕込む方法としては、例えば、単量体全量を反応系に一括して仕込む方法、単量体の一部を仕込んで反応させた後、残りの単量体を一括、連続又は分割して仕込む方法、単量体を連続又は分割して仕込む方法が挙げられる。
【０２６７】
遷移金属触媒としては、例えば、パラジウム触媒、ニッケル触媒が挙げられる。
【０２６８】
重合反応の後処理は、公知の方法、例えば、分液により水溶性不純物を除去する方法、メタノール等の低級アルコールに重合反応後の反応液を加えて、析出させた沈殿を濾過した後、乾燥させる方法等を単独又は組み合わせて行う。高分子ホストの純度が低い場合、例えば、晶析、再沈殿、ソックスレー抽出器による連続抽出、カラムクロマトグラフィー等の通常の方法にて精製することができる。
【０２６９】
本発明の化合物及び溶媒を含有する組成物（以下、「インク」と言う。）は、インクジェットプリント法、ノズルプリント法等の印刷法を用いた発光素子の作製に好適である。
【０２７０】
インクの粘度は、印刷法の種類によって調整すればよいが、インクジェットプリント法等の溶液が吐出装置を経由する印刷法に適用する場合には、吐出時の目づまりと飛行曲がりが起こりづらいので、好ましくは25℃において１〜20mPa・sである。
【０２７１】
インクに含まれる溶媒は、好ましくは、インク中の固形分を溶解又は均一に分散できる溶媒である。溶媒としては、例えば、1,2-ジクロロエタン、1,1,2-トリクロロエタン、クロロベンゼン、o-ジクロロベンゼン等の塩素系溶媒；THF、ジオキサン、アニソール、4-メチルアニソール等のエーテル系溶媒；トルエン、キシレン、メシチレン、エチルベンゼン、n-ヘキシルベンゼン、シクロヘキシルベンゼン等の芳香族炭化水素系溶媒；シクロヘキサン、メチルシクロヘキサン、n-ペンタン、n-ヘキサン、n-へプタン、n-オクタン、n-ノナン、n-デカン、n-ドデカン、ビシクロヘキシル等の脂肪族炭化水素系溶媒；アセトン、メチルエチルケトン、シクロヘキサノン、アセトフェノン等のケトン系溶媒；酢酸エチル、酢酸ブチル、エチルセルソルブアセテート、安息香酸メチル、酢酸フェニル等のエステル系溶媒；エチレングリコール、グリセリン、1,2-ヘキサンジオール等の多価アルコール系溶媒；イソプロピルアルコール、シクロヘキサノール等のアルコール系溶媒；ジメチルスルホキシド等のスルホキシド系溶媒；N-メチル-2-ピロリドン、N,N-ジメチルホルムアミド等のアミド系溶媒が挙げられる。溶媒は、一種単独で用いても二種以上を併用してもよい。
【０２７２】
インクにおいて、溶媒の配合量は、本発明の化合物100重量部に対して、通常、1000〜100000重量部であり、好ましくは2000〜20000重量部である。
【０２７３】
［正孔輸送材料］
正孔輸送材料は、低分子化合物と高分子化合物とに分類され、好ましくは高分子化合物であり、より好ましくは架橋基を有する高分子化合物である。
【０２７４】
高分子化合物としては、例えば、ポリビニルカルバゾール及びその誘導体；側鎖又は主鎖に芳香族アミン構造を有するポリアリーレン及びその誘導体が挙げられる。高分子化合物は、電子受容性部位が結合された化合物でもよい。電子受容性部位としては、例えば、フラーレン、テトラフルオロテトラシアノキノジメタン、テトラシアノエチレン、トリニトロフルオレノンが挙げられ、好ましくはフラーレンである。
【０２７５】
本発明の組成物において、正孔輸送材料の配合量は、本発明の化合物100重量部に対して、通常、１〜400重量部であり、好ましくは５〜150重量部である。
【０２７６】
正孔輸送材料は、一種単独で用いても二種以上を併用してもよい。
【０２７７】
［電子輸送材料］
電子輸送材料は、低分子化合物と高分子化合物とに分類される。電子輸送材料は、架橋基を有していてもよい。
【０２７８】
低分子化合物としては、例えば、8-ヒドロキシキノリンを配位子とする金属錯体、オキサジアゾール、アントラキノジメタン、ベンゾキノン、ナフトキノン、アントラキノン、テトラシアノアントラキノジメタン、フルオレノン、ジフェニルジシアノエチレン及びジフェノキノン、並びに、これらの誘導体が挙げられる。
【０２７９】
高分子化合物としては、例えば、ポリフェニレン、ポリフルオレン、及び、これらの誘導体が挙げられる。高分子化合物は、金属でドープされていてもよい。
【０２８０】
本発明の組成物において、電子輸送材料の配合量は、本発明の化合物100重量部に対して、通常、１〜400重量部であり、好ましくは５〜150重量部である。
【０２８１】
電子輸送材料は、一種単独で用いても二種以上を併用してもよい。
【０２８２】
［正孔注入材料及び電子注入材料］
正孔注入材料及び電子注入材料は、各々、低分子化合物と高分子化合物とに分類される。正孔注入材料及び電子注入材料は、架橋基を有していてもよい。
【０２８３】
低分子化合物としては、例えば、銅フタロシアニン等の金属フタロシアニン；カーボン；モリブデン、タングステン等の金属酸化物；フッ化リチウム、フッ化ナトリウム、フッ化セシウム、フッ化カリウム等の金属フッ化物が挙げられる。
【０２８４】
高分子化合物としては、例えば、ポリアニリン、ポリチオフェン、ポリピロール、ポリフェニレンビニレン、ポリチエニレンビニレン、ポリキノリン及びポリキノキサリン、並びに、これらの誘導体；芳香族アミン構造を主鎖又は側鎖に含む重合体等の導電性高分子が挙げられる。
【０２８５】
本発明の組成物において、正孔注入材料及び電子注入材料の配合量は、各々、本発明の化合物100重量部に対して、通常、１〜400重量部であり、好ましくは５〜150重量部である。
【０２８６】
正孔注入材料及び電子注入材料は、各々、一種単独で用いても二種以上を併用してもよい。
【０２８７】
［イオンドープ］
正孔注入材料又は電子注入材料が導電性高分子を含む場合、導電性高分子の電気伝導度は、好ましくは、１×10-5S/cm〜１×103S/cmである。導電性高分子の電気伝導度をかかる範囲とするために、導電性高分子に適量のイオンをドープすることができる。
【０２８８】
ドープするイオンの種類は、正孔注入材料であればアニオン、電子注入材料であればカチオンである。アニオンとしては、例えば、ポリスチレンスルホン酸イオン、アルキルベンゼンスルホン酸イオン、樟脳スルホン酸イオンが挙げられる。カチオンとしては、例えば、リチウムイオン、ナトリウムイオン、カリウムイオン、テトラブチルアンモニウムイオンが挙げられる。
【０２８９】
ドープするイオンは、一種単独で用いても二種以上を併用してもよい。
【０２９０】
［発光材料］
発光材料（本発明の化合物とは異なる。）は、低分子化合物と高分子化合物とに分類される。発光材料は、架橋基を有していてもよい。
【０２９１】
低分子化合物としては、例えば、ナフタレン及びその誘導体、アントラセン及びその誘導体、ペリレン及びその誘導体、並びに、イリジウム、白金又はユーロピウムを中心金属とする三重項発光錯体が挙げられる。
【０２９２】
高分子化合物としては、例えば、フェニレン基、ナフタレンジイル基、フルオレンジイル基、フェナントレンジイル基、ジヒドロフェナントレンジイル基、式(X)で表される基、カルバゾールジイル基、フェノキサジンジイル基、フェノチアジンジイル基、アントラセンジイル基、ピレンジイル基等を含む高分子化合物が挙げられる。
【０２９３】
発光材料は、好ましくは、三重項発光錯体及び高分子化合物を含む。
【０２９４】
三重項発光錯体としては、例えば、以下に示す金属錯体が挙げられる。
【０２９５】
【化７４】
0006572682.tif 000082
【０２９６】
【化７５】
0006572682.tif 000083
【０２９７】
【化７６】
0006572682.tif 000084
【０２９８】
【化７７】
0006572682.tif 000085
【０２９９】
【化７８】
0006572682.tif 000086
【０３００】
本発明の組成物において、発光材料の含有量は、本発明の化合物100重量部に対して、通常、0.1〜400重量部である。
【０３０１】
［酸化防止剤］
酸化防止剤は、本発明の化合物と同じ溶媒に可溶であり、発光及び電荷輸送を阻害しない化合物であればよく、例えば、フェノール系酸化防止剤、リン系酸化防止剤が挙げられる。
【０３０２】
本発明の組成物において、酸化防止剤の配合量は、本発明の化合物100重量部に対して、通常、0.001〜10重量部である。
【０３０３】
酸化防止剤は、一種単独で用いても二種以上を併用してもよい。
【０３０４】
＜膜＞
膜は、本発明の化合物を含有する。
【０３０５】
膜は、発光素子における発光層として好適である。
【０３０６】
膜は、インクを用いて、例えば、スピンコート法、キャスティング法、マイクログラビアコート法、グラビアコート法、バーコート法、ロールコート法、ワイヤーバーコート法、ディップコート法、スプレーコート法、スクリーン印刷法、フレキソ印刷法、オフセット印刷法、インクジェット印刷法、キャピラリ−コート法、ノズルコート法により作製することができる。
【０３０７】
膜の厚さは、通常、１ｎｍ〜10μｍである。
【０３０８】
＜発光素子＞
本発明の発光素子は、本発明の化合物を含有する発光素子である。
本発明の発光素子の構成としては、例えば、陽極及び陰極からなる電極と、該電極間に設けられた本発明の化合物を含有する層とを有する。
【０３０９】
［層構成］
本発明の化合物を含有する層は、通常、発光層、正孔輸送層、正孔注入層、電子輸送層、電子注入層の１種以上の層であり、好ましくは、発光層である。これらの層は、各々、発光材料、正孔輸送材料、正孔注入材料、電子輸送材料、電子注入材料を含む。これらの層は、各々、発光材料、正孔輸送材料、正孔注入材料、電子輸送材料、電子注入材料を、上述した溶媒に溶解させ、インクを調製して用い、上述した膜の作製と同じ方法を用いて形成することができる。
【０３１０】
発光素子は、陽極と陰極の間に発光層を有する。本発明の発光素子は、正孔注入性及び正孔輸送性の観点からは、陽極と発光層との間に、正孔注入層及び正孔輸送層の少なくとも１層を有することが好ましく、電子注入性及び電子輸送性の観点からは、陰極と発光層の間に、電子注入層及び電子輸送層の少なくとも１層を有することが好ましい。
【０３１１】
正孔輸送層、電子輸送層、発光層、正孔注入層及び電子注入層の材料としては、例えば、本発明の化合物の他、各々、上述した正孔輸送材料、電子輸送材料、発光材料、正孔注入材料及び電子注入材料が挙げられる。
【０３１２】
正孔輸送層の材料、電子輸送層の材料及び発光層の材料は、発光素子の作製において、各々、正孔輸送層、電子輸送層及び発光層に隣接する層の形成時に使用される溶媒に溶解する場合、該溶媒に該材料が溶解することを回避するために、該材料が架橋基を有することが好ましい。架橋基を有する材料を用いて各層を形成した後、該架橋基を架橋させることにより、該層を不溶化させることができる。
【０３１３】
本発明の発光素子において、発光層、正孔輸送層、電子輸送層、正孔注入層、電子注入層等の各層の形成方法としては、低分子化合物を用いる場合、例えば、粉末からの真空蒸着法、溶液又は溶融状態からの成膜による方法が挙げられ、高分子化合物を用いる場合、例えば、溶液又は溶融状態からの成膜による方法が挙げられる。
【０３１４】
積層する層の順番、数及び厚さは、外部量子効率及び輝度寿命を勘案して調整する。
【０３１５】
［基板/電極］
発光素子における基板は、電極を形成することができ、かつ、有機層を形成する際に化学的に変化しない基板であればよく、例えば、ガラス、プラスチック、シリコン等の材料からなる基板である。不透明な基板の場合には、基板から最も遠くにある電極が透明又は半透明であることが好ましい。
【０３１６】
陽極の材料としては、例えば、導電性の金属酸化物、半透明の金属が挙げられ、好ましくは、酸化インジウム、酸化亜鉛、酸化スズ；インジウム・スズ・オキサイド(ITO)、インジウム・亜鉛・オキサイド等の導電性化合物；銀とパラジウムと銅との複合体(APC)；NESA、金、白金、銀、銅である。
【０３１７】
陰極の材料としては、例えば、リチウム、ナトリウム、カリウム、ルビジウム、セシウム、ベリリウム、マグネシウム、カルシウム、ストロンチウム、バリウム、アルミニウム、亜鉛、インジウム等の金属；それらのうち２種以上の合金；それらのうち１種以上と、銀、銅、マンガン、チタン、コバルト、ニッケル、タングステン、錫のうち１種以上との合金；並びに、グラファイト及びグラファイト層間化合物が挙げられる。合金としては、例えば、マグネシウム−銀合金、マグネシウム−インジウム合金、マグネシウム−アルミニウム合金、インジウム−銀合金、リチウム−アルミニウム合金、リチウム−マグネシウム合金、リチウム−インジウム合金、カルシウム−アルミニウム合金が挙げられる。
陽極及び陰極は、各々、２層以上の積層構造としてもよい。
【０３１８】
［用途］
発光素子を用いて面状の発光を得るためには、面状の陽極と陰極が重なり合うように配置すればよい。パターン状の発光を得るためには、面状の発光素子の表面にパターン状の窓を設けたマスクを設置する方法、非発光部にしたい層を極端に厚く形成し実質的に非発光とする方法、陽極もしくは陰極、又は、両方の電極をパターン状に形成する方法がある。これらのいずれかの方法でパターンを形成し、いくつかの電極を独立にON/OFFできるように配置することにより、数字、文字等を表示できるセグメントタイプの表示装置が得られる。ドットマトリックス表示装置とするためには、陽極と陰極を共にストライプ状に形成して直交するように配置すればよい。複数の種類の発光色の異なる高分子化合物を塗り分ける方法、カラーフィルター又は蛍光変換フィルターを用いる方法により、部分カラー表示、マルチカラー表示が可能となる。ドットマトリックス表示装置は、パッシブ駆動も可能であるし、TFT等と組み合わせてアクティブ駆動も可能である。これらの表示装置は、コンピュータ、テレビ、携帯端末等のディスプレイに用いることができる。面状の発光素子は、液晶表示装置のバックライト用の面状光源、又は、面状の照明用光源として好適に用いることができる。フレキシブルな基板を用いれば、曲面状の光源及び表示装置としても使用できる。
【実施例】
【０３１９】
以下、実施例によって本発明を更に詳細に説明するが、本発明はこれらの実施例に限定されるものではない。
【０３２０】
実施例において、高分子化合物のポリスチレン換算の数平均分子量(Mn)及びポリスチレン換算の重量平均分子量(Mw)は、移動層にテトラヒドロフランを用い、下記のサイズエクスクルージョンクロマトグラフィー(SEC)により求めた。なお、SECの測定条件は、次のとおりである。
【０３２１】
測定する高分子化合物を約０．０５重量％の濃度でテトラヒドロフランに溶解させ、ＳＥＣに１０μＬ注入した。移動相は、２．０ｍＬ／分の流量で流した。カラムとして、ＰＬｇｅｌ  ＭＩＸＥＤ−Ｂ（ポリマーラボラトリーズ製）を用いた。検出器にはＵＶ−ＶＩＳ検出器（島津製作所製、商品名：ＳＰＤ−１０Ａｖｐ）を用いた。
【０３２２】
ＬＣ−ＭＳは、下記の方法で測定した。
測定試料を約２ｍｇ／ｍＬの濃度になるようにクロロホルム又はテトラヒドロフランに溶解させ、ＬＣ−ＭＳ（Ａｇｉｌｅｎｔ製、商品名：１１００ＬＣＭＳＤ）に約１μＬ注入した。ＬＣ−ＭＳの移動相には、アセトニトリル及びテトラヒドロフランの比率を変化させながら用い、０．２ｍＬ／分の流量で流した。カラムは、Ｌ−ｃｏｌｕｍｎ  ２  ＯＤＳ（３μｍ）（化学物質評価研究機構製、内径：２．１ｍｍ、長さ：１００ｍｍ、粒径３μｍ）を用いた。
【０３２３】
ＴＬＣ−ＭＳは、下記の方法で測定した。
測定試料をトルエン、テトラヒドロフラン又はクロロホルムのいずれかの溶媒に任意の濃度で溶解させ、ＤＡＲＴ用ＴＬＣプレート（テクノアプリケーションズ社製、商品名：ＹＳＫ５−１００）上に塗布し、ＴＬＣ−ＭＳ（日本電子社製、商品名：ＪＭＳ−Ｔ１００ＴＤ（Ｔｈｅ  ＡｃｃｕＴＯＦ  ＴＬＣ））を用いて測定した。測定時のヘリウムガス温度は、２００〜４００℃の範囲で調節した。
【０３２４】
ＮＭＲは、下記の方法で測定した。
５〜１０ｍｇの測定試料を約０．５ｍＬの重クロロホルム（ＣＤＣｌ3）、重テトラヒドロフラン、重ジメチルスルホキシド、重アセトン、重Ｎ,Ｎ-ジメチルホルムアミド、重トルエン、重メタノール、重エタノール、重２−プロパノール又は重塩化メチレンに溶解させ、ＮＭＲ装置（Ａｇｉｌｅｎｔ製、商品名：ＩＮＯＶＡ３００又はＭＥＲＣＵＲＹ ４００ＶＸ）を用いて測定した。
【０３２５】
化合物の純度の指標として、高速液体クロマトグラフィー（ＨＰＬＣ）面積百分率の値を用いた。この値は、特に記載がない限り、ＨＰＬＣ（島津製作所製、商品名：ＬＣ−２０Ａ）でのＵＶ＝２５４ｎｍにおける値とする。この際、測定する化合物は、０．０１〜０．２重量％の濃度になるようにテトラヒドロフラン又はクロロホルムに溶解させ、濃度に応じてＨＰＬＣに１〜１０μＬ注入した。ＨＰＬＣの移動相には、アセトニトリル／テトラヒドロフランの比率を１００／０〜０／１００（容積比）まで変化させながら用い、１.０ｍＬ／分の流量で流した。カラムは、Ｋａｓｅｉｓｏｒｂ  ＬＣ  ＯＤＳ  ２０００（東京化成工業製）又は同等の性能を有するＯＤＳカラムを用いた。検出器には、フォトダイオードアレイ検出器（島津製作所製、商品名：ＳＰＤ−Ｍ２０Ａ）を用いた。
【０３２６】
＜合成例１＞  高分子化合物ＨＰ−１の合成
反応容器内を不活性ガス雰囲気とした後、特開２０１２−１４４７２１号公報に記載の方法に従って合成した化合物ＣＭ１（１．７３ｇ）、化合物ＣＭ２（０．８４３ｇ），ジクロロビス〔トリス（２−メトキシフェニル）ホスフィン〕パラジウム（２．２ｍｇ）及びトルエン（４０ｍｌ）を加え、１０５℃に加熱した。
【０３２７】
【化７９】
0006572682.tif 000087
【０３２８】
得られた反応液に、２０重量％水酸化テトラエチルアンモニウム水溶液（８．７ｇ）を滴下し、３時間還流させた。
その後、そこに、９−ブロモアントラセン（６４．１ｍｇ）、２０重量％水酸化テトラエチルアンモニウム水溶液（８．８ｇ）及びジクロロビス〔トリス（２−メトキシフェニル）ホスフィン〕パラジウム（２．２ｍｇ）を加え、１６時間還流させた。
その後、そこに、ジエチルジチアカルバミン酸ナトリウム水溶液を加え、８０℃で２時間撹拌した。得られた反応液を冷却後、水で２回、３重量％酢酸水溶液で２回、水で２回洗浄し、得られた溶液をメタノールに滴下したところ、沈殿が生じた。沈殿物をトルエンに溶解させ、アルミナカラム、シリカゲルカラムの順番で通液することにより精製した。得られた溶液をメタノールに滴下し、撹拌したところ、沈殿が生じた。沈殿物をろ取し、乾燥させることにより、高分子化合物ＨＰ−１を０．９１ｇ得た。高分子化合物ＨＰ−１のポリスチレン換算の数平均分子量及び重量平均分子量は、それぞれ、Ｍｎ＝１．２×１０5及びＭｗ＝４．８×１０5であった。
【０３２９】
高分子化合物ＨＰ−１は、仕込み原料の量から求めた理論値では、化合物ＣＭ１から誘導される構成単位と、化合物ＣＭ２から誘導される構成単位とが、５０：５０のモル比で構成されてなる共重合体である。
【０３３０】
＜合成例２＞  高分子化合物ＨＴＬ−１の合成
【０３３１】
【化８０】
0006572682.tif 000088
【０３３２】
高分子化合物ＨＴＬ−１は、国際公開第２００２／０４５１８４号に記載の方法に従って合成した化合物ＣＭ３、国際公開第２００２／０４５１８４号に記載の方法に従って合成した化合物ＣＭ４及び国際公開第２０１１／０４９２４１号に記載の方法に従って合成した化合物ＣＭ５を用いて、国際公開第２０１１／０４９２４１号に記載の方法に従って合成した。
【０３３３】
高分子化合物ＨＴＬ−１のポリスチレン換算の数平均分子量及び重量平均分子量は、それぞれ、Ｍｎ＝８．９×１０4及びＭｗ＝４．２×１０5であった。
【０３３４】
高分子化合物ＨＴＬ−１は、仕込み原料の量から求めた理論値では、化合物ＣＭ３から誘導される構成単位と、化合物ＣＭ４から誘導される構成単位と、化合物ＣＭ５から誘導される構成単位とが、５０：４２．５：７．５のモル比で構成されてなる共重合体である。
【０３３５】
＜実施例１＞  化合物ＥＭ１の合成
（化合物ＥＭ１ｂの合成）
【０３３６】
【化８１】
0006572682.tif 000089
【０３３７】
反応容器内を窒素雰囲気とした後、特開２０１０−０３１２５９号公報に記載の方法に従って合成した化合物ＥＭ１ａ（５０．０ｇ）、ビス（ピナコラト）ジボロン（２６．６ｇ）、［１，１’−ビス（ジフェニルホスフィノ）フェロセン］パラジウム（ＩＩ）ジクロリド・ジクロロメタン錯体（ＰｄＣｌ2(ｄｐｐｆ)・ＣＨ2Ｃｌ2，１．４９ｇ）、酢酸カリウム（２６．８ｇ）及び１，４−ジオキサン（３５０ｍＬ）を加え、加熱還流下で４時間撹拌した。その後、室温まで冷却した後、酢酸エチルを加え、反応液をイオン交換水で洗浄した。得られた有機層を無水硫酸ナトリウムで乾燥させた後、ろ過し、ろ液を減圧濃縮することにより固体を得た。この固体をシリカゲルカラムクロマトグラフィー（ヘキサン及びトルエンの混合溶媒）により精製した後、トルエン及び酢酸エチルの混合溶媒を用いて再結晶し、乾燥させることにより、化合物ＥＭ１ｂ（１２．５ｇ、白色固体）を得た。化合物ＥＭ１ｂのＨＰＬＣ面積百分率値は９９．５％以上であった。
【０３３８】
ＬＣ−ＭＳ（ＥＳＩ,ｐｏｓｉｔｉｖｅ）：ｍ／ｚ＝１１９２[Ｍ]+
【０３３９】
（化合物ＥＭ１ｅの合成）
【０３４０】
【化８２】
0006572682.tif 000090
【０３４１】
反応容器内をアルゴン雰囲気とした後、特開２０１２−１４４７２２号公報に記載の方法に従って合成した化合物ＥＭ１ｃ（８．２３ｇ）、特開２０１２−１４４７２２号公報に記載の方法に準じて合成した化合物ＥＭ１ｄ（２．４４ｇ）、テトラキス（トリフェニルホスフィン）パラジウム（０）（０．２０４ｇ）、２０重量％テトラエチルアンモニウムヒドロキシド水溶液（１．５６ｇ）、トルエン（４５ｍＬ）、ｔｅｒｔ−ブチルアルコール（２５ｍＬ）、イオン交換水（１３ｍＬ）及びテトラヒドロフラン（２３ｍＬ）を加え、８５℃で２時間撹拌した。その後、室温まで冷却した後、反応液をイオン交換水で洗浄した。得られた有機層を減圧濃縮することにより固体を得た。この固体をシリカゲル（ＯＤＳ）カラムクロマトグラフィー（アセトニトリル及びテトラヒドロフランの混合溶媒）により精製することにより、化合物ＥＭ１ｅ（２．７４ｇ、黄色固体）を得た。化合物ＥＭ１ｅのＨＰＬＣ面積百分率値は９９．５％以上であった。
【０３４２】
1Ｈ−ＮＭＲ（３００ＭＨｚ，ＣＤＣｌ3）：δ＝０．７６−０．８６（ｍ，２０Ｈ），１．１０−１．２９（ｍ，４２Ｈ），１．４７−１．５４（ｍ，８Ｈ），１．８８（ｓ，６Ｈ），２．４５−２．５０（ｍ，１２Ｈ），６．７９−６．８４（ｍ，６Ｈ），６．９７−６．９９（ｍ，２Ｈ），７．０６−７．１３（ｍ，２Ｈ），５．３５（ｄ，２Ｈ），７．４３−７．４７（ｍ，６Ｈ），７．５２−７．５６（ｍ，４Ｈ），７．６１（ｄ，２Ｈ），７．７４（ｄ，４Ｈ）．
ＬＣ−ＭＳ（ＥＳＩ,ｐｏｓｉｔｉｖｅ）：ｍ／ｚ＝１４３９[Ｍ]+
【０３４３】
（化合物ＥＭ１ｆの合成）
【０３４４】
【化８３】
0006572682.tif 000091
【０３４５】
反応容器内をアルゴン雰囲気とした後、化合物ＥＭ１ｂ（１．５３ｇ）、化合物ＥＭ１ｅ（７．４０ｇ）、テトラキス（トリフェニルホスフィン）パラジウム（０）（７４．２ｍｇ）、２０重量％テトラエチルアンモニウムヒドロキシド水溶液（０．７６ｇ）、トルエン（１５ｍＬ）、ｔｅｒｔ−ブチルアルコール（９ｍＬ）、イオン交換水（４．５ｍＬ）及びテトラヒドロフラン（７．５ｍＬ）を加え、８０℃で２時間撹拌した。その後、室温まで冷却した後、酢酸エチルを加え、反応液をイオン交換水で洗浄した。得られた有機層を減圧濃縮することにより固体を得た。この固体をシリカゲル（ＯＤＳ）カラムクロマトグラフィー（アセトニトリル及びテトラヒドロフランの混合溶媒）により精製することにより、化合物ＥＭ１ｆ（２．５ｇ、黄色固体）を得た。化合物ＥＭ１ｆのＨＰＬＣ面積百分率値は９９．５％以上であった。
【０３４６】
（化合物ＥＭ１の合成）
【０３４７】
【化８４】
0006572682.tif 000092
【０３４８】
反応容器内をアルゴン雰囲気とした後、化合物ＥＭ１ｆ（０．５０ｇ）、フェニルボロン酸（６６．６ｍｇ）、テトラキス（トリフェニルホスフィン）パラジウム（０）（７．８９ｍｇ）、２０重量％テトラエチルアンモニウムヒドロキシド水溶液（８０．４ｍｇ）、トルエン（６ｍＬ）、ｔｅｒｔ−ブチルアルコール（３ｍＬ）、イオン交換水（２ｍＬ）及びテトラヒドロフラン（３ｍＬ）を加え、９０℃で２時間撹拌した。その後、室温まで冷却した後、イオン交換水を加え、シリカゲルを敷いたろ過器でろ過した。得られたろ液を減圧濃縮することにより固体を得た。この固体をシリカゲルカラムクロマトグラフィー（ヘキサン及び酢酸エチルの混合溶媒）により精製した後、テトラヒドロフラン及びイソプロパノールの混合溶媒を用いて再結晶し、乾燥させることにより、化合物ＥＭ１（４５０ｍｇ、黄色固体）を得た。化合物ＥＭ１のＨＰＬＣ面積百分率値は９９．５％以上であった。
【０３４９】
1Ｈ−ＮＭＲ（３００ＭＨｚ，ＣＤＣｌ3）：δ＝０．７６−０．８５（ｍ，４０Ｈ），１．１０−１．２３（ｍ，７６Ｈ），１．３７（ｓ，３６Ｈ），１．４３−１．５３（ｍ，２４Ｈ），１．９１−１．９４（ｍ，１２Ｈ），２．４４−２．５０（ｍ，２４Ｈ），６．１９（ｍ，２Ｈ），６．８１−７．１４（ｍ，２４Ｈ），７．２９−７．８４（ｍ，７０Ｈ），８．１３（ｓ，１Ｈ）．
【０３５０】
＜実施例２＞  化合物ＥＭ２の合成
（化合物ＥＭ２ｂの合成）
【０３５１】
【化８５】
0006572682.tif 000093
【０３５２】
反応容器内を窒素雰囲気とした後、特開２０１２−１４４７２２号公報に記載の方法に従って合成した化合物ＥＭ１ｃ（５．００ｇ）、化合物ＥＭ２ａ（４．９４ｇ）、ジクロロビス（トリフェニルホスフィン）パラジウム（II）（０．１２１ｇ）、２０重量％テトラエチルアンモニウムヒドロキシド水溶液（２．５３ｇ）及びトルエン（２００ｍＬ）を加え、５５℃で２時間撹拌した。その後、室温まで冷却した後、イオン交換水を加え、セライトを敷いたろ過器でろ過した。得られたろ液から水層を除去した後、得られた有機層を減圧濃縮した。そこへ、ヘキサン、トルエン及び活性炭を加え、室温で１時間攪拌した後、セライトを敷いたろ過器でろ過し、ろ液を減圧濃縮することにより固体を得た。この固体をシリカゲルカラムクロマトグラフィー（ヘキサン及びトルエンの混合溶媒、並びに、ヘキサン及び酢酸エチルの混合溶媒）により精製することにより、粗生成物を得た。この粗生成物をアセトン及びヘキサンの混合溶媒で洗浄することにより固体を得た。この固体に、ヘキサン、トルエン及び活性炭を加え、室温で１時間攪拌した後、シリカゲル及びセライトを敷いたろ過器でろ過し、ろ液を減圧濃縮することにより、化合物ＥＭ２ｂ（２．５ｇ）を得た。化合物ＥＭ２ｂのＨＰＬＣ面積百分率値は９９．２５％であった。
【０３５３】
ＬＣ−ＭＳ（ＥＳＩ,ｐｏｓｉｔｉｖｅ）：ｍ／ｚ＝１２５９[Ｍ]+
【０３５４】
（化合物ＥＭ２の合成）
【０３５５】
【化８６】
0006572682.tif 000094
【０３５６】
反応容器内を窒素雰囲気とした後、化合物ＥＭ２ｂ（２．４５ｇ）、化合物ＥＭ１ｂ（１．１６ｇ）、ジクロロビス（トリフェニルホスフィン）パラジウム（II）（５５ｍｇ）、２０重量％テトラエチルアンモニウムヒドロキシド水溶液（１．１５ｇ）及びトルエン（２５ｍＬ）を加え、５５℃で２時間撹拌した。その後、室温まで冷却した後、イオン交換水を加え、セライトを敷いたろ過器でろ過した。得られたろ液から水層を除去した後、得られた有機層を減圧濃縮した。そこへ、トルエン及び活性炭を加え、４０℃で１時間攪拌した後、セライトを敷いたろ過器でろ過し、ろ液を減圧濃縮することにより固体を得た。この固体をシリカゲルカラムクロマトグラフィー（ヘキサン及びトルエンの混合溶媒）により精製し、更に、メタノールで洗浄した後、乾燥させることにより、化合物ＥＭ２（０．８３ｇ）を得た。化合物ＥＭ２のＨＰＬＣ面積百分率値は９９．５％以上であった。
【０３５７】
1Ｈ−ＮＭＲ（３００ＭＨｚ，ＣＤＣｌ3）：δ＝０．７５（ｔ，１２Ｈ），１．１７−１．５９（ｍ，１４０Ｈ），１．９５（ｓ，６Ｈ），２．４４（ｔ，８Ｈ），６．２０（ｄ，２Ｈ），６．７７−７．０１（ｍ，１０Ｈ），７．３９−７．９１（ｍ，８６Ｈ），８．１３（ｓ，１Ｈ）．
ＬＣ−ＭＳ（ＥＳＩ,ｐｏｓｉｔｉｖｅ）：ｍ／ｚ＝３２９７[Ｍ]+
【０３５８】
＜実施例Ｄ１＞  発光素子Ｄ１の作製及び評価
（陽極及び正孔注入層の形成）
ガラス基板にスパッタ法により４５ｎｍの厚みでＩＴＯ膜を付けることにより陽極を形成した。該陽極上に、ポリチオフェン・スルホン酸系の正孔注入剤であるＡＱ−１２００（Ｐｌｅｘｔｒｏｎｉｃｓ社製）をスピンコート法により３５ｎｍの厚さで成膜し、大気雰囲気下において、ホットプレート上で１７０℃、１５分間加熱することにより正孔注入層を形成した。
【０３５９】
（正孔輸送層の形成）
キシレンに、高分子化合物ＨＴＬ−１を０．６重量％の濃度で溶解させた。得られたキシレン溶液を用いて、正孔注入層の上にスピンコート法により２０ｎｍの厚さで成膜し、窒素ガス雰囲気下において、ホットプレート上で１８０℃、６０分間加熱させることにより正孔輸送層を形成した。
【０３６０】
（発光層の形成）
クロロベンゼンに、ポリ（９−ビニルカルバゾール）（高分子化合物ＰＶＫ）（Ｓｉｇｍａ−Ａｌｄｒｉｃｈ社製、重量平均分子量〜１．１×１０6、粉末状）及び化合物ＥＭ１（高分子化合物ＰＶＫ／化合物ＥＭ１＝９０重量％／１０重量％）を１．３重量％の濃度で溶解させた。得られたクロロベンゼン溶液を用いて、正孔輸送層の上にスピンコート法により６０ｎｍの厚さで成膜し、窒素ガス雰囲気下において、１５０℃、１０分間加熱させることにより発光層を形成した。
【０３６１】
（陰極の形成）
発光層を形成した基板を蒸着機内において、１．０×１０-4Ｐａ以下にまで減圧した後、陰極として、発光層の上にフッ化ナトリウムを約４ｎｍ、次いで、フッ化ナトリウム層の上にアルミニウムを約８０ｎｍ蒸着した。蒸着後、ガラス基板を用いて封止することにより、発光素子Ｄ１を作製した。
【０３６２】
（評価）
発光素子Ｄ１に電圧を印加することによりＥＬ発光が観測された。４００ｃｄ／ｍ2における駆動電圧は７．１Ｖ、ＣＩＥ色度座標(ｘ,ｙ)は（０．１４，０．１２）であった。５０００ｃｄ／ｍ2における駆動電圧は１０．５Ｖであり、ＣＩＥ色度座標(ｘ,ｙ)は（０．１４，０．１２）であった。
【０３６３】
＜実施例Ｄ２＞  発光素子Ｄ２の作製及び評価
実施例Ｄ１における、高分子化合物ＰＶＫ及び化合物ＥＭ１（高分子化合物ＰＶＫ／化合物ＥＭ１＝９０重量％／１０重量％）に代えて、高分子化合物ＰＶＫ及び化合物ＥＭ２（高分子化合物ＰＶＫ／化合物ＥＭ２＝９０重量％／１０重量％）を用いた以外は実施例Ｄ１と同様にして、発光素子Ｄ２を作製した。
【０３６４】
（評価）
発光素子Ｄ２に電圧を印加することによりＥＬ発光が観測された。４００ｃｄ／ｍ2における駆動電圧は６．５Ｖ、ＣＩＥ色度座標(ｘ,ｙ)は（０．１５，０．１４）であった。５０００ｃｄ／ｍ2における駆動電圧は９．８Ｖであり、ＣＩＥ色度座標(ｘ,ｙ)は（０．１５，０．１３）であった。
【０３６５】
＜実施例Ｄ３＞  発光素子Ｄ３の作製及び評価
実施例Ｄ１の（正孔輸送層の形成）における、「キシレンに、高分子化合物ＨＴＬ−１を０．６重量％の濃度で溶解させた。得られたキシレン溶液を用いて、正孔注入層の上にスピンコート法により２０ｎｍの厚さで成膜し、窒素ガス雰囲気下において、ホットプレート上で１８０℃、６０分間加熱させることにより正孔輸送層を形成した。」に代えて、「クロロベンゼンに、高分子化合物ＨＴＬ−１を０．６重量％の濃度で溶解させた。得られたクロロベンゼン溶液を用いて、正孔注入層の上にスピンコート法により２０ｎｍの厚さで成膜し、窒素ガス雰囲気下において、ホットプレート上で１８０℃、６０分間加熱させることにより正孔輸送層を形成した。」とし、更に、実施例Ｄ１の（発光層の形成）における、「クロロベンゼンに、高分子化合物ＰＶＫ及び化合物ＥＭ１（高分子化合物ＰＶＫ／化合物ＥＭ１＝９０重量％／１０重量％）を１．３重量％の濃度で溶解させた。得られたクロロベンゼン溶液を用いて、正孔輸送層の上にスピンコート法により６０ｎｍの厚さで成膜し、窒素ガス雰囲気下において、１５０℃、１０分間加熱させることにより発光層を形成した。」に代えて、「クロロベンゼンに、高分子化合物ＨＰ−１及び化合物ＥＭ１（高分子化合物ＨＰ−１／化合物ＥＭ１＝９０重量％／１０重量％）を０．８重量％の濃度で溶解させた。得られたクロロベンゼン溶液を用いて、正孔輸送層の上にスピンコート法により６０ｎｍの厚さで成膜し、窒素ガス雰囲気下において、１３０℃、１０分間加熱させることにより発光層を形成した。」とする以外は実施例Ｄ１と同様にして、発光素子Ｄ３を作製した。
【０３６６】
（評価）
発光素子Ｄ３に電圧を印加することによりＥＬ発光が観測された。４００ｃｄ／ｍ2における駆動電圧は５．１Ｖ、ＣＩＥ色度座標(ｘ,ｙ)は（０．１４，０．１４）であった。５０００ｃｄ／ｍ2における駆動電圧は８．０Ｖ、ＣＩＥ色度座標(ｘ,ｙ)は（０．１５，０．１４）であった。
【０３６７】
＜実施例Ｄ４＞  発光素子Ｄ４の作製及び評価
実施例Ｄ３における、高分子化合物ＨＰ−１及び化合物ＥＭ１（高分子化合物ＨＰ−１／化合物ＥＭ１＝９０重量％／１０重量％）に代えて、高分子化合物ＨＰ−１及び化合物ＥＭ２（高分子化合物ＨＰ−１／化合物ＥＭ２＝９０重量％／１０重量％）用いた以外は実施例Ｄ３と同様にして、発光素子Ｄ４を作製した。
【０３６８】
（評価）
発光素子Ｄ４に電圧を印加することによりＥＬ発光が観測された。４００ｃｄ／ｍ2における駆動電圧は５．３Ｖ、ＣＩＥ色度座標(ｘ,ｙ)は（０．１５，０．１４）であった。５０００ｃｄ／ｍ2における駆動電圧は８．６Ｖであり、ＣＩＥ色度座標(ｘ,ｙ)は（０．１５，０．１４）であった。
【０３６９】
＜比較例ＣＤ１＞  発光素子ＣＤ１の作製及び評価
実施例Ｄ１における、「クロロベンゼンに、高分子化合物ＰＶＫ及び化合物ＥＭ１（高分子化合物ＰＶＫ／化合物ＥＭ１＝９０重量％／１０重量％）を１．３重量％の濃度で溶解させた。」に代えて、「クロロベンゼンに、高分子化合物ＰＶＫ及び特開２００６−１９９６９８号公報に記載の方法に準じて合成した化合物ＥＭ３（高分子化合物ＰＶＫ／化合物ＥＭ３＝９０重量％／１０重量％）を０．８重量％の濃度で溶解させた。」とする以外は実施例Ｄ１と同様にして、発光素子ＣＤ１を作製した。
【０３７０】
【化８７】
0006572682.tif 000095
【０３７１】
（評価）
発光素子ＣＤ１に電圧を印加することによりＥＬ発光が観測された。４００ｃｄ／ｍ2における駆動電圧は７．８Ｖ、ＣＩＥ色度座標(ｘ,ｙ)は（０．１７，０．１７）であった。５０００ｃｄ／ｍ2における駆動電圧は１２．０Ｖであり、ＣＩＥ色度座標(ｘ,ｙ)は（０．１７，０．１７）であった。
【０３７２】
【表８】
0006572682.tif 000096